(57)【要約】【課題】発光輝度が経時的に安定した高分子発光素子を提供すること。【解決手段】陰極と、陽極と、該陰極と該陽極との間に設けられた第１の高分子化合物を含む発光層と、該発光層と該陽極との間に設けられた第１の機能層および第２の機能層を有し、該第１の機能層が遷移金属の酸化物を含み、該第２の機能層が、第２の高分子化合物、または第２の高分子化合物を架橋させて形成した高分子化合物を含み、該第２の高分子化合物が、アリールアミン系構成単位を全構成単位の合計に対して５１モル％以上含む高分子化合物である、高分子発光素子。【選択図】なし【特許請求の範囲】
【請求項１】
陰極と、陽極と、該陰極と該陽極との間に設けられた第１の高分子化合物を含む発光層と、該発光層と該陽極との間に設けられた第１の機能層および第２の機能層を有し、該第１の機能層が遷移金属の酸化物を含み、該第２の機能層が、第２の高分子化合物、または第２の高分子化合物を架橋させて形成した高分子化合物を含み、該第２の高分子化合物が、下記式（１）で表される構成単位を全構成単位の合計に対して５１モル％以上含み、かつ、下記式（２）で表される構成単位および下記式（３）で表される構成単位からなる群から選ばれる少なくとも１種の構成単位を含む高分子化合物である、高分子発光素子。
【化１】
2015097236.tif 000075
［式中、ａは１〜３の整数を示し、ｂは０又は１を示す。Ａｒ1およびＡｒ3は、それぞれ独立に、非置換若しくは置換のアリーレン基、非置換若しくは置換の２価の複素環基を示し、Ａｒ2およびＡｒ4は、非置換若しくは置換のアリーレン基、非置換若しくは置換の２価の複素環基、または、アリーレン基および２価の複素環基から選ばれる同一又は異なる２以上の基が連結した２価の基（当該２価の基は置換基を有していてもよい）を示し、Ａｒ1、Ａｒ2、Ａｒ3およびＡｒ4中の炭素原子はそれぞれ、当該Ａｒ1、Ａｒ2、Ａｒ3およびＡｒ4が結合している窒素原子に結合している他のＡｒ1、Ａｒ2、Ａｒ3およびＡｒ4中の炭素原子と連結して環構造を形成していてもよい。Ａｒ2が複数存在する場合、それらは同一でも異なっていてもよい。ＲA、ＲBおよびＲCは、それぞれ独立に、水素原子、非置換若しくは置換のアルキル基、非置換若しくは置換のアリール基または非置換若しくは置換の１価の複素環基を示す。ＲBが複数存在する場合、それらは同一でも異なっていてもよい。］
【化２】
2015097236.tif 000076
［式中、ｎａは０〜３の整数を示し、ｎｂは０〜１２の整数を示し、ｎＡは０または１であり、ｎは０〜４の整数を示す。ｎａが複数存在する場合、それらは同一でも異なっていてもよい。ｎＡが複数存在する場合、それらは同一でも異なっていてもよい。ｎｂが複数存在する場合、それらは同一でも異なっていてもよい。Ａｒ5は非置換若しくは置換の（２＋ｎ）価の芳香族炭化水素基または非置換若しくは置換の（２＋ｎ）価の複素環基を示す。ＬaおよびＬbは、それぞれ独立に、非置換若しくは置換のアルキレン基または非置換若しくは置換のフェニレン基を示す。Ｌaが複数存在する場合、それらは同一でも異なっていてもよい。Ｌbが複数存在する場合、それらは同一でも異なっていてもよい。ＬAは酸素原子または硫黄原子を示す。ＬAが複数存在する場合、それらは同一でも異なっていてもよい。Ｘは１価の架橋性基を示す。Ｘが複数存在する場合、それらは同一でも異なっていてもよい。］
【化３】
2015097236.tif 000077
［式中、ｃは０または１を示し、Ａｒ6およびＡｒ8は、それぞれ独立に、非置換若しくは置換のアリーレン基または非置換若しくは置換の２価の複素環基を示し、Ａｒ7は、非置換若しくは置換のアリーレン基、非置換若しくは置換の２価の複素環基、または、アリーレン基および２価の複素環基から選ばれる同一又は異なる２以上の基が連結した２価の基（当該２価の基は置換基を有していてもよい）を示す。Ｒ1は１価の架橋性基を示し、Ｒ2は１価の架橋性基、非置換若しくは置換のアルキル基、非置換若しくは置換のアリール基または非置換若しくは置換の１価の複素環基を示す。］
【請求項２】
前記式（２）で表される構成単位が、下記式（４）で表される構成単位である、請求項１に記載の、高分子発光素子。
【化４】
2015097236.tif 000078
［式中、ｎｃは０〜３の整数を示し、ｎｄは０〜１２の整数を示し、ｎＢは０または１であり、ｍは０〜２の整数を示す。ｎｃが複数存在する場合、それらは同一でも異なっていてもよい。ｎＢが複数存在する場合、それらは同一でも異なっていてもよい。ｎｄが複数存在する場合、それらは同一でも異なっていてもよい。ＬcおよびＬdは、それぞれ独立に、非置換または置換のアルキレン基または非置換または置換のフェニレン基を示す。Ｌcが複数存在する場合、それらは同一でも異なっていてもよい。Ｌdが複数存在する場合、それらは同一でも異なっていてもよい。ＬBは酸素原子または硫黄原子を示す。ＬBが複数存在する場合、それらは同一でも異なっていてもよい。Ｘは前記を同じ意味を示す。Ｘが複数存在する場合、それらは同一でも異なっていてもよい。Ｒ3は、水素原子、非置換若しくは置換のアルキル基、非置換若しくは置換のアルコキシ基、非置換若しくは置換のアリール基、非置換若しくは置換のアリールオキシ基、非置換若しくは置換の１価の複素環基または非置換若しくは置換の１価の複素環オキシ基を示す。Ｒ3が複数存在する場合、それらは同一でも異なっていてもよい。］
【請求項３】
前記Ｘで表される１価の架橋性基が、下記式（Ｘ−１）または下記式（Ｘ−２）で示される１価の架橋性基である、請求項１または２に記載の、高分子発光素子。
【化５】
2015097236.tif 000079
［式中、ベンゾシクロブテン構造は置換基を有していてもよい。］
【化６】
2015097236.tif 000080
［式中、ｎｅおよびｎｆは、それぞれ独立に、０または１を示す。ＬX1は酸素原子、硫黄原子、カルボニル基または−Ｏ−ＣＯ−で表される基を示す。Ｒ4、Ｒ5、Ｒ6、Ｒ7およびＲ8は、それぞれ独立に、水素原子、非置換若しくは置換のアルキル基、非置換若しくは置換のアルコキシ基、非置換若しくは置換のアルキルチオ基、非置換若しくは置換のアリール基、非置換若しくは置換のアリールオキシ基、非置換若しくは置換のアリールチオ基、非置換若しくは置換の１価の複素環基、非置換若しくは置換のアミノ基、非置換若しくは置換のシリル基、非置換若しくは置換のアシル基、非置換若しくは置換のアシルオキシ基、ハロゲン原子、シアノ基またはニトロ基を示す。］
【請求項４】
前記Ａｒ2が、非置換若しくは置換の２，７−フルオレンジイル、非置換若しくは置換のナフタレンジイル、非置換若しくは置換のフェナンスレンジイル、非置換若しくは置換のジヒドロフェナンスレンジイル、非置換若しくは置換のアントラセンジイル、非置換若しくは置換のピレンジイルまたは非置換若しくは置換のペリレンジイルである、請求項１〜３のいずれか一項に記載の、高分子発光素子。
【請求項５】
請求項１〜４のいずれか一項に記載の高分子発光素子を備える面状光源。
【請求項６】
請求項１〜４のいずれか一項に記載の高分子発光素子を備える表示装置。
【発明の詳細な説明】
【技術分野】
【０００１】
本発明は、高分子発光素子に関する。
【背景技術】
【０００２】
有機エレクトロルミネッセンス素子（以下、「有機発光素子」と呼ぶ。）の製造に用いられる材料が近年種々検討されている。有機発光素子の例として、発光化合物が有機高分子化合物である素子（以下、「高分子発光素子」と呼ぶ。）が知られている。高分子発光素子は、湿式塗布により簡便に発光層を形成することが出来るので、大面積化や低コスト化を図るために有利である。
【０００３】
有機発光素子の分野では、発光輝度を安定化させることが課題とされており、その課題を解決するためには、陽極からの正孔の供給を安定化させることが有効である。そのため、従来から、正孔を発光層に注入し易くすることを目的として、高分子発光素子の発光層と陽極の間に機能層を形成することが検討されている。
【０００４】
特許文献１には、発光層と陽極の間にＭｏ酸化物層及び正孔輸送層を形成することが記載されている。正孔輸送層としてはアミン誘導体等の低分子化合物が使用される。特許文献１の有機発光素子は、かかる機能層により有機層への正孔注入効率を高めることができ、有機発光素子の省電力化を図ることができる。
【０００５】
特許文献２には、発光層と陽極の間に無機物からなる電荷注入層が形成された高分子発光素子が記載されている。特許文献２の有機発光素子では、機能層として正孔輸送層は使用されない。特許文献２の有機発光素子は幅広い輝度の範囲にわたって安定に動作し、かつ寿命特性に優れる。
【０００６】
特許文献３には、発光素子の製造に有用な、正孔輸送性に優れる高分子化合物が記載されている。この高分子化合物は、発光層と陽極の間の機能層のうち、発光層に接する正孔輸送層の材料として使用することができる。
【先行技術文献】
【特許文献】
【０００７】
【特許文献１】特開２００７−２８７５８６号公報
【特許文献２】特開２００５−２０３３４０号公報
【特許文献３】国際公開第２０１３／１１４９７６号パンフレット
【発明の概要】
【発明が解決しようとする課題】
【０００８】
特許文献１及び２に記載された、遷移金属酸化物を正孔注入層に用いた有機発光素子には、通電直後の輝度低下が大きく、輝度が２０％減少するまでの寿命（以下、ＬＴ８０と呼ぶ）が短いという課題がある。
【０００９】
尚、特許文献３では、高分子発光素子の製造及び性能確認が行われていない。従って、上記正孔輸送性に優れる高分子化合物が発光輝度の安定化に有効かどうか、実際には不明である。
【００１０】
本発明は、上記従来の問題を解決するものであり、その目的とするところは、経時的に安定した発光輝度を示す高分子発光素子を提供することにある。
【課題を解決するための手段】
【００１１】
本発明は、以下の高分子発光素子を提供するものであり、そのことにより上記目的が達成される。
【００１２】
陰極と、陽極と、該陰極と該陽極との間に設けられた第１の高分子化合物を含む発光層と、該発光層と該陽極との間に設けられた第１の機能層および第２の機能層２を有し、該第１の機能層が遷移金属の酸化物を含み、該第２の機能層が、第２の高分子化合物、または第２の高分子化合物を架橋させて形成した高分子化合物を含み、該第２の高分子化合物が、下記式（１）で表される構成単位を全構成単位の合計に対して５１モル％以上含み、かつ、下記式（２）で表される構成単位および下記式（３）で表される構成単位からなる群から選ばれる少なくとも１種の構成単位を含む高分子化合物である、高分子発光素子。
【００１３】
【化１】
2015097236.tif 000002
【００１４】
［式中、ａは１〜３の整数を示し、ｂは０又は１を示す。Ａｒ1およびＡｒ3は、それぞれ独立に、非置換若しくは置換のアリーレン基、非置換若しくは置換の２価の複素環基を示し、Ａｒ2およびＡｒ4は、非置換若しくは置換のアリーレン基、非置換若しくは置換の２価の複素環基、または、アリーレン基および２価の複素環基から選ばれる同一又は異なる２以上の基が連結した２価の基（当該２価の基は置換基を有していてもよい）を示し、Ａｒ1、Ａｒ2、Ａｒ3およびＡｒ4中の炭素原子はそれぞれ、当該Ａｒ1、Ａｒ2、Ａｒ3およびＡｒ4が結合している窒素原子に結合している他のＡｒ1、Ａｒ2、Ａｒ3およびＡｒ4中の炭素原子と連結して環構造を形成していてもよい。Ａｒ2が複数存在する場合、それらは同一でも異なっていてもよい。ＲA、ＲBおよびＲCは、それぞれ独立に、水素原子、非置換若しくは置換のアルキル基、非置換若しくは置換のアリール基または非置換若しくは置換の１価の複素環基を示す。ＲBが複数存在する場合、それらは同一でも異なっていてもよい。］
【００１５】
【化２】
2015097236.tif 000003
【００１６】
［式中、ｎａは０〜３の整数を示し、ｎｂは０〜１２の整数を示し、ｎＡは０または１であり、ｎは０〜４の整数を示す。ｎａが複数存在する場合、それらは同一でも異なっていてもよい。ｎＡが複数存在する場合、それらは同一でも異なっていてもよい。ｎｂが複数存在する場合、それらは同一でも異なっていてもよい。Ａｒ5は非置換若しくは置換の（２＋ｎ）価の芳香族炭化水素基または非置換若しくは置換の（２＋ｎ）価の複素環基を示す。ＬaおよびＬbは、それぞれ独立に、非置換若しくは置換のアルキレン基または非置換若しくは置換のフェニレン基を示す。Ｌaが複数存在する場合、それらは同一でも異なっていてもよい。Ｌbが複数存在する場合、それらは同一でも異なっていてもよい。ＬAは酸素原子または硫黄原子を示す。ＬAが複数存在する場合、それらは同一でも異なっていてもよい。Ｘは１価の架橋性基を示す。Ｘが複数存在する場合、それらは同一でも異なっていてもよい。］
【００１７】
【化３】
2015097236.tif 000004
【００１８】
［式中、ｃは０または１を示し、Ａｒ6およびＡｒ8は、それぞれ独立に、非置換若しくは置換のアリーレン基または非置換若しくは置換の２価の複素環基を示し、Ａｒ7は、非置換若しくは置換のアリーレン基、非置換若しくは置換の２価の複素環基、または、アリーレン基および２価の複素環基から選ばれる同一又は異なる２以上の基が連結した２価の基（当該２価の基は置換基を有していてもよい）を示す。Ｒ1は１価の架橋性基を示し、Ｒ2は１価の架橋性基、非置換若しくは置換のアルキル基、非置換若しくは置換のアリール基または非置換若しくは置換の１価の複素環基を示す。］
【００１９】
ある一形態においては、前記式（２）で表される構成単位が、下記式（４）で表される構成単位である。
【００２０】
【化４】
2015097236.tif 000005
【００２１】
［式中、ｎｃは０〜３の整数を示し、ｎｄは０〜１２の整数を示し、ｎＢは０または１であり、ｍは０〜２の整数を示す。ｎｃが複数存在する場合、それらは同一でも異なっていてもよい。ｎＢが複数存在する場合、それらは同一でも異なっていてもよい。ｎｄが複数存在する場合、それらは同一でも異なっていてもよい。ＬcおよびＬdは、それぞれ独立に、非置換または置換のアルキレン基または非置換または置換のフェニレン基を示す。Ｌcが複数存在する場合、それらは同一でも異なっていてもよい。Ｌdが複数存在する場合、それらは同一でも異なっていてもよい。ＬBは酸素原子または硫黄原子を示す。ＬBが複数存在する場合、それらは同一でも異なっていてもよい。Ｘは前記を同じ意味を示す。Ｘが複数存在する場合、それらは同一でも異なっていてもよい。Ｒ3は、水素原子、非置換若しくは置換のアルキル基、非置換若しくは置換のアルコキシ基、非置換若しくは置換のアリール基、非置換若しくは置換のアリールオキシ基、非置換若しくは置換の１価の複素環基または非置換若しくは置換の１価の複素環オキシ基を示す。Ｒ3が複数存在する場合、それらは同一でも異なっていてもよい。］
【００２２】
ある一形態においては、前記Ｘで表される１価の架橋性基が、下記式（Ｘ−１）または下記式（Ｘ−２）で示される１価の架橋性基である。
【００２３】
【化５】
2015097236.tif 000006
【００２４】
［式中、ベンゾシクロブテン構造は置換基を有していてもよい。］
【００２５】
【化６】
2015097236.tif 000007
【００２６】
［式中、ｎｅおよびｎｆは、それぞれ独立に、０または１を示す。ＬX1は酸素原子、硫黄原子、カルボニル基または−Ｏ−ＣＯ−で表される基を示す。Ｒ4、Ｒ5、Ｒ6、Ｒ7およびＲ8は、それぞれ独立に、水素原子、非置換若しくは置換のアルキル基、非置換若しくは置換のアルコキシ基、非置換若しくは置換のアルキルチオ基、非置換若しくは置換のアリール基、非置換若しくは置換のアリールオキシ基、非置換若しくは置換のアリールチオ基、非置換若しくは置換の１価の複素環基、非置換若しくは置換のアミノ基、非置換若しくは置換のシリル基、非置換若しくは置換のアシル基、非置換若しくは置換のアシルオキシ基、ハロゲン原子、シアノ基またはニトロ基を示す。］
【００２７】
ある一形態においては、前記Ａｒ2が、非置換若しくは置換の２，７−フルオレンジイル、非置換若しくは置換のナフタレンジイル、非置換若しくは置換のフェナンスレンジイル、非置換若しくは置換のジヒドロフェナンスレンジイル、非置換若しくは置換のアントラセンジイル、非置換若しくは置換のピレンジイルまたは非置換若しくは置換のペリレンジイルである。
【００２８】
また、本発明は、上記いずれか一つに記載の高分子発光素子を備える面状光源を提供する。
【００２９】
また、本発明は、上記いずれか一つに記載の高分子発光素子を備える表示装置を提供する。
【発明の効果】
【００３０】
本発明によれば、経時的に安定した発光輝度を示す高分子発光素子が提供される。本発明の高分子発光素子は、通電直後の輝度低下が小さく、ＬＴ８０が長い。
【図面の簡単な説明】
【００３１】
【図１】本発明の一実施形態である高分子発光素子の構造を示す模式断面図である。
【発明を実施するための形態】
【００３２】
１．素子の構造
本発明の高分子発光素子は、陰極と、陽極と、該陰極と該陽極との間に有機高分子発光化合物を含む発光層を有する。そして、該陰極と該陽極との間には少なくとも一つの機能層を更に有する。
【００３３】
機能層としては、正孔注入層、正孔輸送層、電子注入層、電子輸送層、正孔ブロック層、インターレイヤー等が挙げられる。正孔を発光層に注入し易くする観点からは、高分子発光素子が、陽極と発光層との間に機能層を有することが好ましく、その機能層は正孔注入層及び正孔輸送層であることがより好ましい。その場合は、正孔注入層は遷移金属の酸化物を含み、正孔輸送層は本願発明特定のアリールアミン系高分子化合物を含むことが好ましい。
【００３４】
本発明の高分子発光素子は、上記の通り、陰極および陽極を有し、それらの間に少なくとも機能層及び発光層を有するが、これらに加えて、さらに任意の構成要素を備える事が出来る。
【００３５】
例えば、陰極と発光層との間には任意に電子注入層を有する事ができ、さらに、発光層と電子注入層（電子注入層が存在する場合）又は陰極（電子注入層が存在しない場合）との間に電子輸送層、正孔ブロック層のうちの１層以上を有する事ができる。
【００３６】
ここで、陽極は、正孔注入層、正孔輸送層、インターレイヤー、発光層等に正孔を供給するものであり、陰極は、電子注入層、電子輸送層、正孔ブロック層、発光層等に電子を供給するものである。
【００３７】
発光層とは、電界を印加した際に、陽極側に隣接する層より正孔を注入される事ができ、陰極側に隣接する層より電子を注入される事ができる機能、注入された電荷(電子と正孔)を電界の力で移動させる機能、電子と正孔の結合の場を提供し、これを発光につなげる機能を有する層をいう。
【００３８】
電子注入層は陰極から電子を注入される機能を有する層をいう。電子輸送層は、電子を輸送する機能、陽極から注入された正孔を堰き止める機能のいずれかを有する層をいう。また、正孔ブロック層とは、主に陽極から注入された正孔を堰き止める機能を有し、さらに必要に応じて陰極から電子を注入される機能、電子を輸送する機能のいずれかを有する層をいう。
【００３９】
正孔注入層は陽極から正孔を注入される機能を有する層をいう。正孔輸送層は、正孔を輸送する機能、発光層へ正孔を供給する機能、陰極から注入された電子を堰き止める機能のいずれかを有する層をいう。また、インターレイヤー層とは、陽極から正孔を注入される機能、正孔を輸送する機能、発光層へ正孔を供給する機能、陰極から注入された電子を堰き止める機能の少なくとも１つ以上を有し、通常、発光層に隣接して配置され、発光層と陽極、又は発光層と正孔注入層若しくは正孔輸送層とを隔離する役割をもつ。
【００４０】
なお、電子輸送層と正孔輸送層を総称して電荷輸送層と呼ぶ。また、電子注入層と正孔注入層を総称して電荷注入層と呼ぶ。
【００４１】
本発明の高分子発光素子は、通常任意の構成要素として基板をさらに有し、かかる基板の面上に前記陰極、陽極、機能層及び発光層、並びに必要に応じてその他の任意の構成要素を設けた構成とすることができる。
【００４２】
本発明の高分子発光素子の一様態としては、通常、基板上に陽極が設けられ、その上層として機能層及び発光層が積層され、さらにその上層として陰極が積層される。変形例としては、陰極を基板上に設け、陽極を機能層及び発光層の上層として設けてもよい。
【００４３】
また、他の変形例としては、基板側から採光する所謂ボトムエミッションタイプ、基板と反対側から採光する所謂トップエミッションタイプ、または両面採光型のいずれのタイプの高分子発光素子であってもよい。さらに他の変形例としては、任意の保護膜、バッファー膜、反射層などの他の機能を有する層を設けてもよい。高分子発光素子はさらに封止膜、或いは、封止基板が覆い被せられ、高分子発光素子が外気と遮断された高分子発光装置が形成される。
【００４４】
例えば、本発明の高分子発光素子は下記の層構成（a）を有する事ができ、または、層構成（a）から、正孔注入層、正孔輸送層、インターレイヤー、正孔ブロック層、電子輸送層、電子注入層の１層以上を省略した層構成を有する事もできる。また、本発明の高分子発光素子において、機能層は、正孔注入層、正孔輸送層、インターレイヤー、正孔ブロック層、電子輸送層又は電子注入層のうちのいずれか１層として機能する。
【００４５】
（a）陽極−正孔注入層−(正孔輸送層及び／又はインターレイヤー)−発光層−（正孔ブロック層及び／又は電子輸送層）−電子注入層−陰極
【００４６】
ここで、符号「−」は各層が隣接して積層されている事を示す。
【００４７】
「(正孔輸送層及び／又はインターレイヤー)」は、正孔輸送層のみからなる層、インターレイヤーのみからなる層、正孔輸送層−インターレイヤーの層構成、インターレイヤー−正孔輸送層の層構成、又はその他の、正孔輸送層及びインターレイヤーをそれぞれ１層以上含む任意の層構成を示す。
【００４８】
「（正孔ブロック層及び／又は電子輸送層）」は、正孔ブロック層のみからなる層、電子輸送層のみからなる層、正孔ブロック層−電子輸送層の層構成、電子輸送層−正孔ブロック層の層構成、又はその他の、正孔ブロック層及び電子輸送層をそれぞれ１層以上含む任意の層構成を示す。以下の層構成の説明においても同様である。
【００４９】
さらに、本発明の高分子発光素子は、１つの積層構造中に２層の発光層を有することができる。この場合、高分子発光素子は下記の層構成（ｂ）を有する事ができ、または、層構成（ｂ）から、正孔注入層、正孔輸送層、インターレイヤー、正孔ブロック層、電子輸送層、電子注入層、電極の１層以上を省略した層構成を有する事もできる。
【００５０】
（ｂ）陽極−正孔注入層−(正孔輸送層及び／又はインターレイヤー)−発光層−（正孔ブロック層及び／又は電子輸送層）−電子注入層−電極−正孔注入層−(正孔輸送層及び／又はインターレイヤー)−発光層−（正孔ブロック層及び／又は電子輸送層）−電子注入層−陰極
【００５１】
さらに、本発明の高分子発光素子は、１つの積層構造中に３層以上の発光層を有することができる。この場合、高分子発光素子は下記の層構成（ｃ）を有する事ができ、または、層構成（ｃ）から、正孔注入層、正孔輸送層、インターレイヤー、正孔ブロック層、電子輸送層、電子注入層、電極の１層以上を省略した層構成を有する事もできる。
【００５２】
（ｃ）陽極−正孔注入層−(正孔輸送層及び／又はインターレイヤー)−発光層−（正孔ブロック層及び／又は電子輸送層）−電子注入層−繰返し単位Ａ−繰返し単位Ａ・・・−陰極
【００５３】
ここで、「繰返し単位Ａ」は、電極−正孔注入層−(正孔輸送層及び／又はインターレイヤー)−発光層−（正孔ブロック層及び／又は電子輸送層）−電子注入層の層構成の単位を示す。
【００５４】
本発明の高分子発光素子の層構成の好ましい具体例としては、下記のものが挙げられる。
（e）陽極−正孔輸送層−発光層−陰極
（f）陽極−発光層−電子輸送層−陰極
（g）陽極−正孔輸送層−発光層−電子輸送層−陰極
【００５５】
またこれら構造の各一について、発光層と陽極との間に、発光層に隣接してインターレイヤー層を設ける構造も例示される。すなわち、以下の（d’）〜（g’）の構造が例示される。
（d’）陽極−インターレイヤー層−発光層−陰極
（e’）陽極−正孔輸送層−インターレイヤー層−発光層−陰極
（f’）陽極−インターレイヤー層−発光層−電子輸送層−陰極
（g’）陽極−正孔輸送層−インターレイヤー層−発光層−電子輸送層−陰極
【００５６】
本発明において、電荷注入層（電子注入層、正孔注入層）を設けた高分子発光素子としては、陰極に隣接して電荷注入層を設けた高分子発光素子、陽極に隣接して電荷注入層を設けた高分子発光素子が挙げられる。具体的には、例えば、以下の（h）〜（s）の構造が挙げられる。
（h）陽極−電荷注入層−発光層−陰極
（i）陽極−発光層−電荷注入層−陰極
（j）陽極−電荷注入層−発光層−電荷注入層−陰極
（k）陽極−電荷注入層−正孔輸送層−発光層−陰極
（l）陽極−正孔輸送層−発光層−電荷注入層−陰極
（m）陽極−電荷注入層−正孔輸送層−発光層−電荷注入層−陰極
（n）陽極−電荷注入層−発光層−電子輸送層−陰極
（o）陽極−発光層−電子輸送層−電荷注入層−陰極
（p）陽極−電荷注入層−発光層−電子輸送層−電荷注入層−陰極
（q）陽極−電荷注入層−正孔輸送層−発光層−電子輸送層−陰極
（r）陽極−正孔輸送層−発光層−電子輸送層−電荷注入層−陰極
（s）陽極−電荷注入層−正孔輸送層−発光層−電子輸送層−電荷注入層−陰極
【００５７】
また（d’）〜（g’）に類似して、これら構造の各一について、発光層と陽極との間に、発光層に隣接してインターレイヤー層を設ける構造も例示される。なおこの場合、インターレイヤー層が正孔注入層及び／又は正孔輸送層を兼ねてもよい。
【００５８】
本発明の高分子発光素子は、さらに電極との密着性向上や電極からの電荷（即ち正孔又は電子）の注入の改善のために、電極に隣接して絶縁層を設けてもよく、また、界面の密着性向上や混合の防止等のために電荷輸送層（即ち正孔輸送層又は電子輸送層）又は発光層の界面に薄いバッファー層を挿入してもよい。
【００５９】
積層する層の順番や数、及び各層の厚さについては、発光効率や素子寿命を勘案して適宜用いる事ができる。
【００６０】
２．素子の各層を構成する材料
次に、本発明の高分子発光素子を構成する各層の材料及び形成方法について、より具体的に説明する。
【００６１】
＜基板＞
本発明の高分子発光素子を構成する基板の材料は、電極を形成し、有機物の層を形成する際に化学的に変化しないものであればよく、例えばガラス、プラスチック、高分子フィルム、金属フィルム、シリコン基板、これらを積層したものなどが用いられる。前記基板としては、市販のものが入手可能であり、又は公知の方法により製造することができる。
【００６２】
本発明の高分子発光素子がディスプレイ装置の画素を構成する際には、当該基板上に画素駆動用の回路が設けられていてもよいし、当該駆動回路上に平坦化膜が設けられていてもよい。平坦化膜が設けられる場合には、該平坦化膜の中心線平均粗さ（Ｒａ）が、式
【００６３】
【数１】
2015097236.tif 000008
【００６４】
を満たすことが好ましい。
【００６５】
Raは、日本工業規格JISのJIS−B0601−2001に基づいて、JIS−B0651からJIS−B0656及びJIS−B0671−1等を参考に計測できる。
【００６６】
＜陽極＞
本発明の高分子発光素子を構成する陽極においては、正孔注入層、正孔輸送層、インターレイヤー、発光層等で用いられる有機半導体材料への正孔供給性の観点から、かかる陽極の発光層側表面の仕事関数が４．０ｅＶ以上であることが好ましい。
【００６７】
陽極の材料には、金属、合金、金属酸化物、金属硫化物などの電気伝導性化合物、又はこれらの混合物等を用いることが出来る。具体的には、酸化錫、酸化亜鉛、酸化インジウム、酸化インジウムスズ（ＩＴＯ）、酸化インジウム亜鉛（ＩＺＯ）、酸化モリブデン等の導電性金属酸化物、又は、金、銀、クロム、ニッケル等の金属、さらにこれらの導電性金属酸化物と金属との混合物等が挙げられる。
【００６８】
前記陽極は、これら材料の１種又は２種以上からなる単層構造であってもよいし、同一組成又は異種組成の複数層からなる多層構造であってもよい。多層構造である場合は、仕事関数が４．０ｅＶ以上である材料を発光層側の最表面層に用いることがより好ましい。
【００６９】
陽極の作製方法としては、特に限定されず公知の方法が利用でき、真空蒸着法、スパッタリング法、イオンプレーティング法、メッキ法等が挙げられる。陽極の膜厚は、通常１０ｎｍ〜１０μｍであり、好ましくは５０ｎｍ〜５００ｎｍである。
【００７０】
さらに、該陽極は上記方法にて作製された後に、ＵＶオゾン、シランカップリング剤、2,3,5,6-テトラフルオロ-7,7,8,8-テトラシアノキノジメタンなどの電子受容性化合物を含む溶液、などで表面処理を施される場合がある。表面処理によって該陽極に接する有機層との電気的接続が改善される。
【００７１】
本発明の高分子発光素子において陽極を光反射電極として用いる場合には、かかる陽極が、高光反射性金属からなる光反射層と４．０ｅＶ以上の仕事関数を有する材料を含む高仕事関数材料層を組み合わせた多層構造が好ましい。
このような陽極の具体的な構成例としては、
（i）Ａｇ−ＭｏＯ３
（ii）（Ａｇ-Ｐｄ-Ｃｕ合金）−（ＩＴＯ及び／又はＩＺＯ）
（iii）（Ａｌ-Ｎｄ合金）−（ＩＴＯ及び／又はＩＺＯ）
（iv）（Ｍｏ-Ｃｒ合金）−（ＩＴＯ及び／又はＩＺＯ）
（v）（Ａｇ-Ｐｄ-Ｃｕ合金）−（ＩＴＯ及び／又はＩＺＯ）−ＭｏＯ３
などが例示される。十分な光反射率を得る為に、Ａｌ、Ａｇ、Ａｌ合金、Ａｇ合金、Ｃｒ合金などの高光反射性金属層の膜厚は50nm以上であることが好ましく、より好ましくは80
nm以上である。ＩＴＯ、ＩＺＯ、ＭｏＯ３などの高仕事関数材料層の膜厚は通常、5nm〜500nmの範囲である。
【００７２】
＜正孔注入層＞
本発明の高分子発光素子において、正孔注入層を形成する材料としては、金属酸化物が挙げられる。ここで用いられる金属酸化物としては、クロム（Ｃｒ）、タングステン（Ｗ）、バナジウム（Ｖ）、ニオブ（Ｎｂ）、タンタル（Ｔａ）、チタン（Ｔｉ）、ジルコニウム（Ｚｒ）、ハフニウム（Ｈｆ）、スカンジウム（Ｓｃ）、イットリウム（Ｙ）、トリウム（Ｔｒ）、マンガン（Ｍｎ）、鉄（Ｆｅ）、ルテニウム（Ｒｕ）、オスミウム（Ｏｓ）、コバルト（Ｃｏ）、ニッケル（Ｎｉ）、銅（Ｃｕ）、亜鉛（Ｚｎ）、カドミウム（Ｃｄ）、アルミニウム（Ａｌ）、ガリウム（Ｇａ）、インジウム（Ｉｎ）、シリコン（Ｓｉ）、ゲルマニウム（Ｇｅ）、錫（Ｓｎ）、鉛（Ｐｂ）、アンチモン（Ｓｂ）、ビスマス（Ｂｉ）あるいは、ランタン（Ｌａ）からルテチウム（Ｌｕ）までのいわゆる希土類元素などの酸化物を挙げることができる。
なかでも酸化タングステン、酸化モリブデンが正孔注入性の観点から好ましい。
【００７３】
なお、遷移金属酸化物は、成膜条件の調整によって複数の酸化数をとり、その酸化数によって仕事関数が異なる。本発明において、遷移金属酸化物の酸化数は正孔注入が最適になるように任意に調整することができる。
【００７４】
前記材料は単成分であってもあるいは複数の成分からなる組成物であってもよい。また、前記正孔注入層は、前記材料の１種又は２種以上からなる単層構造であってもよいし、同一組成又は異種組成の複数層からなる多層構造であってもよい。
【００７５】
正孔注入層の作製方法としては、特に限定されず公知の方法が利用できる。例えば、真空蒸着法、スパッタリング法、イオンプレーティング法、ゾルゲル法及びＣＶＤ法等が挙げられる。
【００７６】
正孔注入層の膜厚は、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、該正孔注入層の膜厚としては、例えば１ｎｍから１μｍであり、好ましくは２ｎｍ〜５００ｎｍであり、さらに好ましくは１０ｎｍ〜１００ｎｍである。
【００７７】
＜正孔輸送層又はインターレイヤー＞
本発明の高分子発光素子において、正孔輸送層又はインターレイヤーを構成する材料としては、特定の高分子化合物を使用する。そのことにより、本発明の高分子発光素子は、通電直後の輝度低下が小さく、ＬＴ８０が長くなる。以下、本発明で用いる高分子化合物、該高分子化合物の原料化合物、および、高分子発光素子の好適な実施形態について詳細に説明する。
【００７８】
まず、本明細書において共通して用いられる用語について、必要に応じて例を挙げて説明する。
【００７９】
本明細書中、「Ｍｅ」はメチル基を示し、「Ｅｔ」はエチル基を示し、「Ｐｈ」はフェニル基を示し、「ｔ−Ｂｕ」および「ｔＢｕ」はｔｅｒｔ−ブチル基を示す。
【００８０】
「構成単位」とは、高分子化合物中に１個以上存在する単位構造を意味する。「構成単位」は、「繰り返し単位（高分子化合物中に２個以上存在する単位構造）」として高分子化合物中に含まれることが好ましい。
【００８１】
「Ｃx〜Ｃy」（ｘ、ｙはｘ＜ｙを満たす正の整数である。）という用語は、この用語の直後に記載された官能基名に該当する部分構造の炭素原子数が、ｘ〜ｙ個であることを意味する。すなわち、「Ｃx〜Ｃy」の直後に記載された有機基が、複数の官能基名を組み合わせて命名された有機基（例えば、Ｃx〜Ｃyアルコキシフェニル基）である場合、複数の官能基名のうち「Ｃx〜Ｃy」の直後に記載された官能基名（例えば、アルコキシ）に該当する部分構造の炭素原子数が、ｘ〜ｙ個であることを意味する。例えば、「Ｃ1〜Ｃ12アルキル基」は炭素原子数が１〜１２個であるアルキル基を意味し、「Ｃ1〜Ｃ12アルコキシフェニル基」は「炭素原子数が１〜１２個であるアルコキシ基」を有するフェニル基を意味する。
【００８２】
本明細書中、「非置換若しくは置換の」という用語は、この用語の直後に記載された官能基が置換基を有していてもよいことを意味する。例えば、「非置換若しくは置換のアルキル基」は、「非置換のアルキル基若しくは置換基を有するアルキル基」を意味する。また、本明細書中、「置換基を有していてもよい」という用語は、この用語の係る官能基が置換基を有していてもよいことを意味する。
【００８３】
置換基としては、アルキル基、アルコキシ基、アルキルチオ基、アリール基、アリールオキシ基、アリールチオ基、アルケニル基、アルキニル基、アミノ基、シリル基、ハロゲン原子、アシル基、アシルオキシ基、オキシカルボニル基、１価の複素環基、複素環オキシ基、複素環チオ基、イミン残基、アミド化合物残基、酸イミド残基、カルボキシル基、ヒドロキシ基、ニトロ基、シアノ基等が挙げられる。これらの基は、上記から選ばれる置換基をさらに有していてもよい。
【００８４】
「アルキル基」は、置換基を有していてもよく、直鎖状アルキル基、分岐状アルキル基および環状アルキル基（シクロアルキル基）のいずれであってもよい。直鎖状アルキル基および分岐状アルキル基の炭素原子数は、特記しない限り、置換基の炭素原子数を含めずに、好ましくは１〜２０、より好ましくは１〜１５、さらに好ましくは１〜１２である。環状アルキル基の炭素原子数は、特記しない限り、置換基の炭素原子数を含めずに、好ましくは３〜２０、より好ましくは３〜１５、さらに好ましくは３〜１２である。
【００８５】
アルキル基としては、例えば、メチル基、エチル基、プロピル基、イソプロピル基、ブチル基、イソブチル基、ｓｅｃ−ブチル基、ｔｅｒｔ−ブチル基、ペンチル基、イソアミル基、ヘキシル基、シクロヘキシル基、ヘプチル基、オクチル基、２−エチルヘキシル基、ノニル基、デシル基、３，７−ジメチルオクチル基、ドデシル基が挙げられる。
【００８６】
「アルコキシ基」は、置換基を有していてもよく、直鎖状アルコキシ基、分岐状アルコキシ基および環状アルコキシ基（シクロアルコキシ基）のいずれであってもよい。直鎖状アルコキシ基および分岐状アルコキシ基の炭素原子数は、特記しない限り、置換基の炭素原子数を含めずに、好ましくは１〜２０、より好ましくは１〜１５、さらに好ましくは１〜１２である。環状アルコキシ基の炭素原子数は、特記しない限り、置換基の炭素原子数を含めずに、好ましくは３〜２０、より好ましくは３〜１５、さらに好ましくは３〜１２である。
【００８７】
アルコキシ基としては、例えば、メトキシ基、エトキシ基、プロピルオキシ基、イソプロピルオキシ基、ブトキシ基、イソブトキシ基、ｓｅｃ−ブトキシ基、ｔｅｒｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ドデシルオキシ基が挙げられる。
【００８８】
「アルキルチオ基」は、置換基を有していてもよく、直鎖状アルキルチオ基、分岐鎖状アルキルチオ基および環状アルキルチオ基（シクロアルキルチオ基）のいずれであってもよい。直鎖状アルキルチオ基および分岐鎖状アルキルチオ基の炭素原子数は、特記しない限り、置換基の炭素原子数を含めずに、好ましくは１〜２０、より好ましくは１〜１５、さらに好ましくは１〜１２である。環状状アルキルチオ基の炭素原子数は、特記しない限り、置換基の炭素原子数を含めずに、好ましくは３〜２０、より好ましくは３〜１５、さらに好ましくは３〜１２である。
【００８９】
アルキルチオ基としては、例えば、メチルチオ基、エチルチオ基、プロピルチオ基、イソプロピルチオ基、ブチルチオ基、イソブチルチオ基、ｓｅｃ−ブチルチオ基、ｔｅｒｔ−ブチルチオ基、ペンチルチオ基、ヘキシルチオ基、シクロヘキシルチオ基、ヘプチルチオ基、オクチルチオ基、２−エチルヘキシルチオ基、ノニルチオ基、デシルチオ基、３，７−ジメチルオクチルチオ基、ドデシルチオ基が挙げられる。
【００９０】
「アリール基」は、芳香族炭化水素から芳香環を構成する炭素原子に結合した水素原子１個を除いた残りの原子団である。アリール基は、置換基を有していてもよく、アリール基としては、ベンゼン環を有するもの、縮合環を有するものが含まれる。アリール基の炭素原子数は、特記しない限り、置換基の炭素原子数を含めずに、好ましくは６〜６０、より好ましくは６〜４８、さらに好ましくは６〜３０である。上記芳香族炭化水素としては、ベンゼン、ナフタレン、アントラセン、フェナンスレン、ナフタセン、フルオレン、ピレン、ペリレン等が挙げられる。
【００９１】
アリール基としては、例えば、フェニル基、１−ナフチル基、２−ナフチル基、１−アントラセニル基、２−アントラセニル基、９−アントラセニル基、２−フルオレニル基が挙げられる。
【００９２】
「アリールオキシ基」は、−Ｏ−Ａｒ21で表される基（Ａｒ21は、上記アリール基を示す。）であり、Ａｒ21で示されるアリール基は置換基を有していてもよい。アリールオキシ基の炭素原子数は、特記しない限り、置換基の炭素原子数を含めずに、好ましくは６〜６０、より好ましくは６〜４８、さらに好ましくは６〜３０である。
【００９３】
アリールオキシ基としては、例えば、フェノキシ基、１−ナフチルオキシ基、２−ナフチルオキシ基、１−アントラセニルオキシ基、２−アントラセニルオキシ基、９−アントラセニルオキシ基、２−フルオレニルオキシ基が挙げられる。
【００９４】
「アリールチオ基」は、−Ｓ−Ａｒ22で表される基（Ａｒ22は、上記アリール基を示す。）であり、Ａｒ22で示されるアリール基は置換基を有していてもよい。アリールチオ基の炭素原子数は、特記しない限り、置換基の炭素原子数を含めずに、好ましくは６〜６０、より好ましくは６〜４８、さらに好ましくは６〜３０である。
【００９５】
アリールチオ基としては、例えば、フェニルチオ基、１−ナフチルチオ基、２−ナフチルチオ基、１−アントラセニルチオ基、２−アントラセニルチオ基、９−アントラセニルチオ基、２−フルオレニルチオ基が挙げられる。
【００９６】
「アルケニル基」は、置換基を有していてもよく、直鎖状アルケニル基、分岐状アルケニル基および環状アルケニル基のいずれであってもよい。直鎖状アルケニル基および分岐状アルケニル基の炭素原子数は、特記しない限り、置換基の炭素原子数を含めずに、好ましくは２〜２０、より好ましくは２〜１５、さらに好ましくは２〜１０である。環状アルケニル基の炭素原子数は、特記しない限り、置換基の炭素原子数を含めずに、好ましくは３〜２０、より好ましくは３〜１５、さらに好ましくは３〜１０である。
【００９７】
アルケニル基としては、例えば、ビニル基、１−プロペニル基、２−プロペニル基、１−ブテニル基、２−ブテニル基、１−ペンテニル基、２−ペンテニル基、１−ヘキセニル基、２−ヘキセニル基、１−オクテニル基が挙げられる。
【００９８】
「アルキニル基」は、置換基を有していてもよく、直鎖状アルキニル基、分岐状アルキニル基および環状アルキニル基のいずれであってもよい。直鎖状アルキニル基および分岐状アルキニル基の炭素原子数は、特記しない限り、置換基の炭素原子数を含めずに、好ましくは２〜２０、より好ましくは２〜１５、さらに好ましくは２〜１０である。環状アルキニル基の炭素原子数は、特記しない限り、置換基の炭素原子数を含めずに、好ましくは３〜２０、より好ましくは３〜１５、さらに好ましくは３〜１０である。
【００９９】
アルキニル基としては、例えば、エチニル基、１−プロピニル基、２−プロピニル基、１−ブチニル基、２−ブチニル基、１−ペンチニル基、２−ペンチニル基、１−ヘキシニル基、２−ヘキシニル基、１−オクチニル基が挙げられる。
【０１００】
「アミノ基」は、置換基を有していてもよく、好ましくは非置換のアミノ基並びにアルキル基、アリール基、アリール基で置換されたアルキル基および１価の複素環基から選ばれる１または２個の置換基で置換されたアミノ基（以下、「置換アミノ基」という。）である。当該置換基はさらに置換基（以下、有機基の有する置換基が、さらに有する置換基を、「二次置換基」という場合がある。）を有していてもよい。置換アミノ基の炭素原子数は、二次置換基の炭素原子数を含めずに、好ましくは１〜６０、より好ましくは２〜４８、さらに好ましくは２〜４０である。
【０１０１】
置換アミノ基としては、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、イソブチルアミノ基、ｓｅｃ−ブチルアミノ基、ｔｅｒｔ−ブチルアミノ基、ペンチルアミノ基、ヘキシルアミノ基、ヘプチルアミノ基、オクチルアミノ基、２−エチルヘキシルアミノ基、ノニルアミノ基、デシルアミノ基、３，７−ジメチルオクチルアミノ基、ドデシルアミノ基、シクロペンチルアミノ基、ジシクロペンチルアミノ基、シクロヘキシルアミノ基、ジシクロヘキシルアミノ基、ジトリフルオロメチルアミノ基、フェニルアミノ基、ジフェニルアミノ基、Ｃ1〜Ｃ12アルコキシフェニルアミノ基、ビス（Ｃ1〜Ｃ12アルコキシフェニル）アミノ基、Ｃ1〜Ｃ12アルキルフェニルアミノ基、ビス（Ｃ1〜Ｃ12アルキルフェニル）アミノ基、１−ナフチルアミノ基、２−ナフチルアミノ基、ペンタフルオロフェニルアミノ基、ピリジルアミノ基、ピリダジニルアミノ基、ピリミジニルアミノ基、ピラジニルアミノ基、トリアジニルアミノ基、フェニル−Ｃ1〜Ｃ12アルキルアミノ基、Ｃ1〜Ｃ12アルコキシフェニル−Ｃ1〜Ｃ12アルキルアミノ基、ジ（Ｃ1〜Ｃ12アルコキシフェニル−Ｃ1〜Ｃ12アルキル）アミノ基、Ｃ1〜Ｃ12アルキルフェニル−Ｃ1〜Ｃ12アルキルアミノ基、ジ（Ｃ1〜Ｃ12アルキルフェニル−Ｃ1〜Ｃ12アルキル）アミノ基、１−ナフチル−Ｃ1〜Ｃ12アルキルアミノ基、２−ナフチル−Ｃ1〜Ｃ12アルキルアミノ基等が挙げられる。
【０１０２】
「シリル基」は、置換基を有していてもよく、好ましくは非置換のシリル基並びにアルキル基、アリール基、アリール基で置換されたアルキル基および１価の複素環基から選ばれる１〜３個の置換基で置換されたシリル基（以下、「置換シリル基」という。）である。当該置換基は二次置換基を有していてもよい。置換シリル基の炭素原子数は、二次置換基の炭素原子数を含めないで、好ましくは１〜６０、より好ましくは３〜４８、さらに好ましくは３〜４０である。
【０１０３】
置換シリル基としては、トリメチルシリル基、トリエチルシリル基、トリプロピルシリル基、トリ−イソプロピルシリル基、ジメチル−イソプロピルシリル基、ジエチル−イソプロピルシリル基、ｔｅｒｔ−ブチルジメチルシリル基、ペンチルジメチルシリル基、ヘキシルジメチルシリル基、ヘプチルジメチルシリル基、オクチルジメチルシリル基、２−エチルヘキシル−ジメチルシリル基、ノニルジメチルシリル基、デシルジメチルシリル基、３，７−ジメチルオクチル−ジメチルシリル基、ドデシルジメチルシリル基、フェニル−Ｃ1〜Ｃ12アルキルシリル基、Ｃ1〜Ｃ12アルコキシフェニル−Ｃ1〜Ｃ12アルキルシリル基、Ｃ1〜Ｃ12アルキルフェニル−Ｃ1〜Ｃ12アルキルシリル基、１−ナフチル−Ｃ1〜Ｃ12アルキルシリル基、２−ナフチル−Ｃ1〜Ｃ12アルキルシリル基、フェニル−Ｃ1〜Ｃ12アルキルジメチルシリル基、トリフェニルシリル基、トリ−ｐ−キシリルシリル基、トリベンジルシリル基、ジフェニルメチルシリル基、ｔｅｒｔ−ブチルジフェニルシリル基、ジメチルフェニルシリル基等が挙げられる。
【０１０４】
「アシル基」としては、例えば、−Ｃ（＝Ｏ）−Ｒ111（Ｒ111は、上記アルキル基、上記アリール基または後述する１価の複素環基を示す。）で示される基が挙げられる。Ｒ111におけるアルキル基、アリール基および１価の複素環基は置換基を有していてもよい。アシル基の炭素原子数は、特記しない限り、置換基の炭素原子数を含めずに、好ましくは２〜２０、より好ましくは２〜１８、さらに好ましくは２〜１６である。
【０１０５】
アシル基としては、例えば、アセチル基、プロピオニル基、ブチリル基、イソブチリル基、ピバロイル基、ベンゾイル基が挙げられる。また、置換基を有するアシル基としては、置換基としてハロゲン原子を有するアシル基（例えば、トリフルオロアセチル基、ペンタフルオロベンゾイル基）等が挙げられる。
【０１０６】
「アシルオキシ基」としては、例えば、−Ｏ−Ｃ（＝Ｏ）−Ｒ112（Ｒ112は、上記アルキル基、上記アリール基または後述する１価の複素環基を示す。）で示される基が挙げられる。Ｒ112におけるアルキル基、アリール基および１価の複素環基は置換基を有していてもよい。アシルオキシ基の炭素原子数は、特記しない限り、置換基の炭素原子数を含めずに、好ましくは２〜２０、より好ましくは２〜１８、さらに好ましくは２〜１６である。
【０１０７】
アシルオキシ基としては、例えば、アセトキシ基、プロピオニルオキシ基、ブチリルオキシ基、イソブチリルオキシ基、ピバロイルオキシ基、ベンゾイルオキシ基が挙げられる。また、置換基を有するアシルオキシ基としては、置換基としてハロゲン原子を有するアシルオキシ基（例えば、トリフルオロアセチルオキシ基、ペンタフルオロベンゾイルオキシ基）等が挙げられる。
【０１０８】
「オキシカルボニル基」としては、−Ｃ（＝Ｏ）−Ｏ−Ｒ113（Ｒ113は、上記アルキル基、上記アリール基または後述する１価の複素環基を示す。）で示される基が挙げられる。Ｒ113におけるアルキル基、アリール基および１価の複素環基は置換基を有していてもよい。オキシカルボニル基の炭素原子数は、特記しない限り、置換基の炭素原子数を含めずに、好ましくは２〜２０、より好ましくは２〜１８、さらに好ましくは２〜１６である。
【０１０９】
「１価の複素環基」は、複素環式化合物から複素環または芳香環を構成する炭素原子に結合した水素原子１個を除いた残りの原子団である。１価の複素環基は置換基を有していてもよく、１価の複素環基としては、単環の基、縮合環を有する基が含まれる。１価の複素環基の炭素原子数は、特記しない限り、置換基の炭素原子数を含めずに、好ましくは２〜６０、より好ましくは４〜３０、さらに好ましくは４〜２０である。
【０１１０】
複素環式化合物とは、環式構造をもつ有機化合物のうち、環を構成する元素として、炭素原子だけでなく、酸素原子、硫黄原子、窒素原子、リン原子、ホウ素原子、ケイ素原子、セレン原子、テルル原子、ヒ素原子等のヘテロ原子を含むものをいう。
【０１１１】
１価の複素環基としては、１価の芳香族複素環基が好ましい。１価の芳香族複素環基は、芳香族複素環式化合物から芳香族複素環または芳香環を構成する炭素原子に結合した水素原子１個を除いた残りの原子団である。芳香族複素環式化合物としては、例えば、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール、ジベンゾフラン、ジベンゾチオフェン等のヘテロ原子を含む複素環自体が芳香族性を示す化合物、並びに、フェノキサジン、フェノチアジン、ジベンゾボロール、ジベンゾシロール、ベンゾピラン等のヘテロ原子を含む複素環それ自体は芳香族性を示さなくとも、該複素環に芳香環が縮環されている化合物が挙げられる。
【０１１２】
１価の芳香族複素環基としては、例えば、チエニル基、Ｃ1〜Ｃ12アルキルチエニル基、ピロリル基、フリル基、ピリジル基、Ｃ1〜Ｃ12アルキルピリジル基、ピペリジル基、キノリル基、イソキノリル基等が挙げられる。
【０１１３】
「複素環オキシ基」は、−Ｏ−Ａｒ101（Ａｒ101は上記１価の複素環基を示す。）であり、Ａｒ101で示される１価の複素環基は置換基を有していてもよい。複素環オキシ基の炭素原子数は、特記しない限り、置換基の炭素原子数を含めずに、好ましくは２〜６０、より好ましくは４〜３０、さらに好ましくは４〜２０である。
【０１１４】
複素環オキシ基としては、例えば、ピリジルオキシ基、ピリダジニルオキシ基、ピリミジニルオキシ基、ピラジニルオキシ基、トリアジニルオキシ基等が挙げられる。
【０１１５】
「複素環チオ基」は、−Ｓ−Ａｒ102（Ａｒ102は上記１価の複素環基を示す。）であり、Ａｒ102で示される１価の複素環基は置換基を有していてもよい。複素環チオ基の炭素原子数は、特記しない限り、置換基の炭素原子数を含めずに、好ましくは２〜６０、より好ましくは４〜３０、さらに好ましくは４〜２０である。
【０１１６】
複素環チオ基としては、例えば、ピリジルチオ基、ピリダジニルチオ基、ピリミジニルチオ基、ピラジニルチオ基、トリアジニルチオ基が挙げられる。
【０１１７】
「イミン残基」は、式：Ｈ−Ｎ＝Ｃ（Ｒ114）2または式：Ｈ−Ｃ（Ｒ115）＝Ｎ−Ｒ116で示される構造を有するイミン化合物から、該式中の水素原子１個を除いた残基を意味する。式中、Ｒ114、Ｒ115およびＲ116は、それぞれ独立に、上記アルキル基、上記アリール基、上記アルケニル基、上記アルキニル基または上記１価の複素環基を示す。Ｒ114、Ｒ115およびＲ116におけるアルキル基、アリール基、アルケニル基、アルキニル基および１価の複素環基は、置換基を有していてもよい。複数存在するＲ114は互いに同一でも異なっていてもよく、互いに連結して、それぞれが結合する炭素原子とともに環構造を形成してもよい。
【０１１８】
イミン残基としては、例えば、以下の構造式で示される基が挙げられる。
【０１１９】
【化７】
2015097236.tif 000009
【０１２０】
「アミド化合物残基」は、式：Ｈ−Ｎ（Ｒ117）−Ｃ（＝Ｏ）Ｒ118または式：Ｈ−Ｃ（＝Ｏ）−Ｎ（Ｒ119）2で示される構造を有するアミド化合物から、該式中の水素原子１個を除いた残基を意味する。式中、Ｒ117、Ｒ118およびＲ119は、それぞれ独立に、上記アルキル基、上記アリール基、上記アルケニル基、上記アルキニル基または上記１価の複素環基を示す。Ｒ117、Ｒ118およびＲ119におけるアルキル基、アリール基、アルケニル基、アルキニル基および１価の複素環基は、置換基を有していてもよい。複数存在するＲ119は互いに同一でも異なっていてもよく、互いに連結して、それぞれが結合する窒素原子とともに環構造を形成していてもよい。
【０１２１】
アミド化合物残基としては、例えば、ホルムアミド残基、アセトアミド残基、プロピオアミド残基、ブチロアミド残基、ベンズアミド残基、トリフルオロアセトアミド残基、ペンタフルオロベンズアミド残基、ジホルムアミド残基、ジアセトアミド残基、ジプロピオアミド残基、ジブチロアミド残基、ジベンズアミド残基、ジトリフルオロアセトアミド残基、ジペンタフルオロベンズアミド残基が挙げられる。
【０１２２】
「酸イミド残基」は、酸イミド化合物から、その窒素原子に結合した水素原子１個を除いた残基を意味する。当該酸イミド化合物は置換基を有していてもよい。酸イミド残基の炭素原子数は、特記しない限り、置換基の炭素原子数を含めずに、好ましくは４〜２０、より好ましくは４〜１８、さらに好ましくは４〜１６である。
【０１２３】
酸イミド残基としては、例えば以下の構造式で示される基が挙げられる。
【０１２４】
【化８】
2015097236.tif 000010
【０１２５】
「非置換若しくは置換のアルキル基」としては、非置換のアルキル基および上記置換基を有するアルキル基が挙げられる。ここでアルキル基が有する置換基は、アルコキシ基、アリール基、アリールオキシ基、１価の複素環基、複素環オキシ基およびハロゲン原子からなる群から選ばれる置換基であることが好ましい。
【０１２６】
「非置換若しくは置換のアルコキシ基」としては、非置換のアルコキシ基および上記置換基を有するアルコキシ基が挙げられる。ここでアルコキシ基が有する置換基は、アルコキシ基、アリール基、アリールオキシ基、１価の複素環基、複素環オキシ基およびハロゲン原子からなる群から選ばれる置換基であることが好ましい。
【０１２７】
「非置換若しくは置換のアリール基」としては、非置換のアリール基および上記置換基を有するアリール基が挙げられる。ここでアリール基が有する置換基は、アルキル基、アルコキシ基、アリール基、アリールオキシ基、１価の複素環基、複素環オキシ基およびハロゲン原子からなる群から選ばれる置換基であることが好ましい。
【０１２８】
「非置換若しくは置換のアリールオキシ基」としては、非置換のアリールオキシ基および上記置換基を有するアリールオキシ基が挙げられる。ここでアリールオキシ基が有する置換基は、アルキル基、アルコキシ基、アリール基、アリールオキシ基、１価の複素環基、複素環オキシ基およびハロゲン原子からなる群から選ばれる置換基であることが好ましい。
【０１２９】
「非置換若しくは置換の１価の複素環基」としては、非置換の複素環基および上記置換基を有する１価の複素環基が挙げられる。ここで１価の複素環基が有する置換基は、アルキル基、アルコキシ基、アリール基、アリールオキシ基、１価の複素環基、複素環オキシ基およびハロゲン原子からなる群から選ばれる置換基であることが好ましい。
【０１３０】
「非置換若しくは置換のアリーレン基」としては、非置換のアリーレン基および上記置換基を有するアリーレン基が挙げられる。ここでアリーレン基が有する置換基は、アルキル基、アルコキシ基、アリール基、アリールオキシ基、１価の複素環基、複素環オキシ基およびハロゲン原子からなる群から選ばれる置換基であることが好ましい。
【０１３１】
「アリーレン基」は、芳香族炭化水素から芳香環を構成する炭素原子に結合した水素原子２個を除いた残りの原子団である。アリーレン基は、置換基を有していてもよく、アリーレン基には、ベンゼン環を有する基、縮合環を有する基が含まれる。アリーレン基の炭素原子数は、特記しない限り、置換基の炭素原子数を含めずに、好ましくは６〜６０、より好ましくは６〜４８、さらに好ましくは６〜３０である。上記芳香族炭化水素としては、例えば、ベンゼン、ナフタレン、アントラセン、フェナンスレン、ナフタセン、フルオレン、ピレン、ペリレンが挙げられる。
【０１３２】
アリーレン基としては、１，４−フェニレン基、１，３−フェニレン基、１，２−フェニレン基等のフェニレン基；１，４−ナフタレンジイル基、１，５−ナフタレンジイル基、２，６−ナフタレンジイル基、２，７−ナフタレンジイル等のナフタレンジイル基；１，４−アントラセンジイル基、１，５−アントラセンジイル基、２，６−アントラセンジイル基、９，１０−アントラセンジイル基等のアントラセンジイル基；２，７−フェナンスレンジイル基等のフェナンスレンジイル基；１，７−ナフタセンジイル基、２，８−ナフタセンジイル基、５，１２−ナフタセンジイル基等のナフタセンジイル基；２，７−フルオレンジイル基、３，６−フルオレンジイル基等のフルオレンジイル基；１，６−ピレンジイル基、１，８−ピレンジイル基、２，７−ピレンジイル基、４，９−ピレンジイル基等のピレンジイル基；３，８−ペリレンジイル基、３，９−ペリレンジイル基、３，１０−ペリレンジイル基等のペリレンジイル基が挙げられる。
【０１３３】
「非置換若しくは置換の２価の複素環基」としては、非置換の２価の複素環基および上記置換基を有する２価の複素環基が挙げられる。ここで、２価の複素環基が有する置換基は、アルキル基、アルコキシ基、アリール基、アリールオキシ基、１価の複素環基、複素環オキシ基およびハロゲン原子から選ばれる置換基であることが好ましい。
【０１３４】
「２価の複素環基」は、複素環式化合物から複素環または芳香環を構成する炭素原子に結合した水素原子２個を除いた残りの原子団である。２価の複素環基は置換基を有していてもよく、２価の複素環基には、単環の基、縮合環の基が含まれる。２価の複素環基の炭素原子数は、特記しない限り、置換基の炭素原子数を含めずに、好ましくは２〜６０、より好ましくは４〜３０、さらに好ましくは４〜２０である。
【０１３５】
２価の複素環基としては、２価の芳香族複素環基が好ましい。２価の芳香族複素環基は、芳香族複素環式化合物から芳香族複素環または芳香環を構成する炭素原子に結合した水素原子２個を除いた残りの原子団である。
【０１３６】
２価の複素環基としては、例えば、２，５−ピリジンジイル基、２，６−ピリジンジイル基等のピリジンジイル基；２，６−キノリンジイル基等のキノリンジイル基；１，４−イソキノリンジイル基、１，５−イソキノリンジイル基等のイソキノリンジイル基；５，８−キノキサリンジイル基等のキノキサリンジイル基；２，１，３−ベンゾチアジアゾール−４，７−ジイル基等の２，１，３−ベンゾチアジアゾール基；４，７−ベンゾチアゾールジイル基等のベンゾチアゾールジイル基；２，７−ジベンゾシロールジイル基等のジベンゾシロールジイル基；ジベンゾフラン−４，７−ジイル基、ジベンゾフラン−３，８−ジイル基等のジベンゾフランジイル基；ジベンゾチオフェン−４，７−ジイル基、ジベンゾチオフェン−３，８−ジイル基等のジベンゾチオフェンジイル基；３，６−カルバゾールジイル基、２，７−カルバゾールジイル基；３，７−フェノキサジンジイル基、２，８−フェノキサジンジイルが挙げられる。
【０１３７】
「架橋性基」とは、架橋処理、例えば、加熱処理や光照射処理などの外部刺激により、架橋性を示す基のことを示す。架橋性基を有する高分子化合物を含む有機薄膜に架橋処理を行うことにより、「有機薄膜」は、有機溶媒に難溶な「不溶化有機薄膜」へ変換され得る。
【０１３８】
（高分子化合物）
本発明で用いる高分子化合物は、下記式（１）で表される第一構成単位を全構成単位の合計に対して５１モル％以上含み、かつ、下記式（２）で表される構成単位および／または下記式（３）で表される構成単位を含む。
【０１３９】
本発明で用いる高分子化合物は、共役系高分子化合物であることが好ましい。ここで、「共役系高分子化合物」とは、主鎖骨格上に共役系が広がった高分子化合物であり、ポリフルオレン、ポリフェニレン等のアリーレン基を構成単位とするポリアリーレン；ポリチオフェン、ポリジベンゾフラン等の２価の複素環基を構成単位とするポリへテロアリーレン；ポリフェニレンビニレン等のポリアリーレンビニレン、これらの構成単位が組み合わされた共重合体等が例示される。また、「共役系高分子化合物」とは、主鎖内にヘテロ原子等を構成単位中に含んでいても実質的に主鎖骨格上に共役系が広がっていればよく、構成単位としてトリアリールアミンから誘導される構成単位等を含んでいてもよい。
【０１４０】
（第一構成単位）
第一構成単位は、下記式（１）で表される構成単位である。
【０１４１】
【化９】
2015097236.tif 000011
【０１４２】
式（１）中、ａは１〜３の整数を示し、bは０又は１を示す。Ａｒ1およびＡｒ3は、それぞれ独立に、非置換若しくは置換のアリーレン基、非置換若しくは置換の２価の複素環基を示し、Ａｒ2およびＡｒ4は、非置換若しくは置換のアリーレン基、非置換若しくは置換の２価の複素環基、または、アリーレン基および２価の複素環基から選ばれる同一又は異なる２以上の基が連結した２価の基（当該基は置換基を有していてもよい）を示し、Ａｒ1、Ａｒ2、Ａｒ3およびＡｒ4はそれぞれ、当該基が結合している窒素原子に結合している当該基以外の基と互いに連結して環構造を形成していてもよい。Ａｒ2が複数存在する場合、それらは同一でも異なっていてもよい。ＲA、ＲBおよびＲCは、それぞれ独立に、水素原子、非置換若しくは置換のアルキル基、非置換若しくは置換のアリール基または非置換若しくは置換の１価の複素環基を示す。ＲBが複数存在する場合、それらは同一でも異なっていてもよい。
【０１４３】
式（１）において、ａは、原料となるモノマー合成が容易であり、かつ、本発明で用いる高分子化合物を用いて製造される有機発光素子の正孔輸送性および耐久性がより優れるため、１であることがより好ましい。
【０１４４】
式（１）において、ｂは、原料となるモノマー合成が容易であり、かつ、本発明で用いる高分子化合物を用いて製造される有機発光素子の正孔輸送性および耐久性がより優れるため、０であることがより好ましい。
【０１４５】
式（１）において、Ａｒ1、Ａｒ2、Ａｒ3およびＡｒ4で示される基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基が挙げられ、好ましくは、アルキル基、アルコキシ基、アリール基、アリールオキシ基、アリールアルキル基、アリールアルコキシ基、置換アミノ基、アシル基、シアノ基であり、より好ましくは、アルキル基、アルコキシ基、アリール基である。
【０１４６】
式（１）において、Ａｒ2およびＡｒ4で示される基は、非置換若しくは置換のアリーレン基、非置換若しくは置換の２価の複素環基、または、アリーレン基および２価の複素環基から選ばれる同一又は異なる２以上の基が連結した２価の基（当該基は置換基を有していてもよい）を示すが、本発明で用いる高分子化合物を用いて製造される有機発光素子の正孔輸送性および耐久性がより優れるため、非置換若しくは置換のアリーレン基であることが好ましく、炭素原子数１０〜６０の非置換若しくは置換のアリーレン基であることがより好ましく、２，７−フルオレンジイル、ナフタレンジイル、フェナンスレンジイル、ジヒドロフェナンスレンジイル、アントラセンジイル、ピレンジイルまたはペリレンジイルであることがさらに好ましい。なお、これらの基は上記置換基を有していてもよいが、上記炭素原子数に置換基の炭素原子数は含まれない。
【０１４７】
式（１）において、Ａｒ2およびＡｒ4におけるアリーレン基および２価の複素環基から選ばれる同一又は異なる２以上の基が連結した２価としては、例えば、下記式（１ａ−１）、（１ａ−２）、（１ａ−３）、（１ａ−４）、（１ａ−５）、（１ａ−６）または（１ａ−７）で示される基であることが好ましく、下記式（１ａ−１）で示される基であることがより好ましい。なお、これらの基は上記置換基を有していてもよい。
【０１４８】
【化１０】
2015097236.tif 000012
【０１４９】
式（１）において、Ａｒ1およびＡｒ3で示される基は、非置換若しくは置換のアリーレン基または非置換若しくは置換の２価の複素環基を示すが、本発明で用いる高分子化合物を用いて製造される有機発光素子の正孔輸送性および耐久性がより優れるため、非置換若しくは置換のアリーレン基であることが好ましい。
【０１５０】
式（１）において、Ａｒ1およびＡｒ3におけるアリーレン基としては、例えば、１，２−フェニレン基、１，３−フェニレン基、１，４−フェニレン基、１，４−ナフタレンジイル基、２，６−ナフタレンジイル基、２，７−ナフタレンジイル基、２，６−アントラセンジイル基、９，１０−アントラセンジイル基、２，７−フェナンスレンジイル基、５，１２−ナフタセンジイル基、２，７−フルオレンジイル基、３，６−フルオレンジイル基、１，６−ピレンジイル基、２，７−ピレンジイル基または３，８−ペリレンジイル基であることが好ましく、１，４−フェニレン基、２，７−フルオレンジイル基、２，６−アントラセンジイル基、９，１０−アントラセンジイル基、２，７−フェナンスレンジイル基または１，６−ピレンジイル基であることがより好ましい。なお、これらの基はは上記置換基を有していてもよい。
【０１５１】
式（１）において、Ａｒ1、Ａｒ2、Ａｒ3およびＡｒ4における２価の複素環基としては、例えば、２，５−ピロールジイル基、ジベンゾフランジイル基、ジベンゾチオフェンジイル基、２，１，３−ベンゾチアジアゾール−４，７−ジイル基であることが好ましい。なお、これらの基は上記置換基を有していてもよい。
【０１５２】
式（１）において、ＲA、ＲBおよびＲCは、本発明で用いる高分子化合物を用いて製造される有機発光素子の正孔輸送性および耐久性がより優れるため、置換のアルキル基、非置換若しくは置換のアリール基または非置換若しくは置換の１価の複素環基であることが好ましく、非置換若しくは置換のアリール基であることがより好ましく、置換のアリール基であることがさらに好ましく、アルキル基で置換されたアリール基であることが特に好ましい。
【０１５３】
式（１）において、ＲA、ＲBおよびＲCにおけるアルキル基は、上記置換基として説明した「アルキル基」と同じであるが、Ｃ1〜Ｃ20アルキル基であることが好ましい。
なお、当該基は上記置換基を有していてもよい。
【０１５４】
式（１）において、ＲA、ＲBおよびＲCにおけるアリール基は、上記置換基として説明した「アリール基」と同じであるが、フェニル基、１−ナフチル基、２−ナフチル基、１−アントラセニル基、２−アントラセニル基、９−アントラセニル基または２−フルオレニル基であることが好ましく、フェニル基であることがより好ましい。なお、これらの基は上記置換基を有していてもよい。
【０１５５】
式（１）において、ＲA、ＲBおよびＲCにおける１価の複素環基は、上記置換基として説明した「１価の複素環基」と同じであるが、ピリジル基、ピリミジル基、トリアジル基またはキノリル基であることが好ましい。なお、これらの基は上記置換基を有していてもよい。
【０１５６】
式（１）において、ＲA、ＲBおよびＲCで示される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
【０１５７】
また、Ａｒ1とＲAは、互いに連結して、環構造を形成していてもよく、、Ａｒ1とＡｒ2は、互いに連結して、環構造を形成していてもよく、Ａｒ2とＲAは、互いに連結して、環構造を形成していてもよく、Ａｒ2とＲBは、互いに連結して、環構造を形成していてもよく、Ａｒ2とＡｒ3は互いに連結して環構造を形成していてもよく、Ａｒ3とＲBは互いに連結して環構造を形成していてもよい。
【０１５８】
ここで、「互いに連結して環構造を形成していてもよく」とは、例えば、Ａｒ1とＲAとが、単結合、または、−Ｏ−、−Ｓ−、−Ｃ（＝Ｏ）−、−Ｃ（＝Ｏ）−Ｏ−、−Ｎ（Ｒ120）−、−Ｃ（＝Ｏ）−Ｎ（Ｒ120）−若しくは−Ｃ（Ｒ120）2−で示される基を介して結合し（Ｒ120は、非置換若しくは置換のアルキル基または非置換若しくは置換のアリール基を示し、Ｒ120が複数存在する場合、互いに同一でも異なっていてもよい）、環構造を形成していてもよいことを意味する。これにより、通常５〜７員環が形成される。
【０１５９】
第一構成単位の含有量は、本発明で用いる高分子化合物を用いて製造された有機発光素子の正孔輸送性および耐久性がより優れるので、全構成単位の合計に対して６０〜１００モル％であることが好ましく、７０〜１００モル％であることがより好ましく、８０〜１００モル％であることがさらに好ましい。
【０１６０】
第一構成単位としては、下記式（１−０１）〜（１−２４）で表される構成単位が挙げられ、式（１−０１）、（１−０２）、（１−０４）〜（１−１５）、（１−１６）、（１−１７）、（１−１９）、（１−２１）〜（１−２４）で表される構成単位であることが好ましく、式（１−０１）、（１−０２）、（１−０５）〜（１−０９）、（１−１１）、（１−１７）、（１−１９）、（１−２２）〜（１−２４）で表される構成単位であることがより好ましく、式（１−０５）、（１−０７）〜（１−０９）、（１−１１）で表される構成単位であることがさらに好ましい。
【０１６１】
【化１１】
2015097236.tif 000013
【０１６２】
【化１２】
2015097236.tif 000014
【０１６３】
【化１３】
2015097236.tif 000015
【０１６４】
【化１４】
2015097236.tif 000016
【０１６５】
【化１５】
2015097236.tif 000017
【０１６６】
（第二構成単位）
第二構成単位は、下記式（２）で表される構成単位である。
【０１６７】
【化１６】
2015097236.tif 000018
【０１６８】
式（２）中、ｎａは０〜３の整数を示し、ｎｂは０〜１２の整数を示し、ｎＡは０または１であり、ｎは０〜４の整数を示す。Ａｒ5は非置換若しくは置換の（２＋ｎ）価の芳香族炭化水素基または非置換若しくは置換の（２＋ｎ）価の複素環基を示す。ＬaおよびＬbは、それぞれ独立に、直接結合、非置換若しくは置換のアルキレン基または非置換若しくは置換のフェニレン基を示す。Ｌaが複数存在する場合、それらは同一でも異なっていてもよい。Ｌbが複数存在する場合、それらは同一でも異なっていてもよい。ＬAは酸素原子または硫黄原子を示す。ＬAが複数存在する場合、それらは同一でも異なっていてもよい。Ｘは１価の架橋性基を示す。Ｘが複数存在する場合、それらは同一でも異なっていてもよい。
【０１６９】
式（２）において、ｎａは、０〜３の整数を示し、原料となるモノマー合成が容易となるため、０〜２が好ましく、０または１がより好ましく、０がさらに好ましい。
【０１７０】
式（２）において、ｎｂは、０〜１２の整数を示し、原料となるモノマー合成が容易となるため、０〜１０が好ましく、０〜８がより好ましい。
【０１７１】
式（２）において、ｎＡは、０または１を示し、本発明で用いる高分子化合物を用いて製造される有機発光素子の正孔輸送性および耐久性がより優れるため、０であることが好ましい。
【０１７２】
式（２）において、ｎは０〜４の整数であるが、本発明で用いる高分子化合物を用いて製造される有機発光素子の正孔輸送性および耐久性がより優れるので、０〜３の整数であることが好ましい。なお、本発明で用いる高分子化合物を含む有機薄膜を不溶化有機薄膜に変換する観点からは、ｎは１〜４であることが好ましく、１〜３の整数であることがより好ましく、２であることがさらに好ましい。
【０１７３】
式（２）において、Ａｒ5が示す非置換若しくは置換の（２＋ｎ）価の芳香族炭化水素基の炭素原子数は、通常、６〜６０であり、好ましくは６〜４８であり、より好ましくは６〜２０であり、さらに好ましくは６〜１４である。（２＋ｎ）価の芳香族炭化水素基としては、２価、３価、４価または５価の芳香族炭化水素基であることが好ましく、３価または４価の芳香族炭化水素基であることがより好ましい。ここで、「（２＋ｎ）価の芳香族炭化水素基」とは、芳香族炭化水素化合物から、芳香環を構成する炭素原子に結合した（２＋ｎ）個の水素原子を除いた残りの原子団を意味し、ベンゼン環を有する基、縮合環を有する基が含まれる。なお、上記炭素数には、置換基の炭素数は含めない。
【０１７４】
上記芳香族炭化水素化合物としては、ベンゼン、ナフタレン、アントラセン、１−テトラセン、ピレン、ペリレン、フルオレン、ベンゾフルオレン、フェナンスレン、ジヒドロフェナンスレン、クリセン、コロネン等が挙げられ、本発明で用いる高分子化合物の安定性がより優れ、かつ、当該高分子を用いて製造される有機発光素子の正孔輸送性がより優れるので、ベンゼン、ナフタレン、アントラセン、ピレン、フルオレン、ベンゾフルオレン、フェナンスレン、ジヒドロフェナンスレンが好ましく、ベンゼン、ナフタレン、フルオレンがより好ましい。
【０１７５】
式（２）において、Ａｒ5が示す非置換若しくは置換の（２＋ｎ）価の複素環基の炭素原子数は、通常、３〜６０であり、好ましくは３〜２０である。（２＋ｎ）価の複素環基としては、２価、３価、４価または５価の複素環基であることが好ましく、２価、３価または４価の複素環基であることがより好ましい。ここで、「（ｎ＋２）価の複素環基」とは、複素環式化合物から、複素環または芳香環を構成する炭素原子に結合した（２＋ｎ）個の水素原子を除いた残りの原子団を意味し、単環の基、縮合環を有する基を含む。なお、上記炭素数には、置換基の炭素数は含めない。
【０１７６】
上記複素環化合物としては、例えば、ピリジン、ピリミジン、トリアジン、キノリン、イソキノリン、キノキサリン、ジベンゾフラン、ジベンゾチオフェン、カルバゾール、フェノキサジン、フェノチアジン、ベンゾチアジアゾール、ジベンゾシロールなどが挙げられる。
【０１７７】
式（２）において、Ａｒ5で示される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
【０１７８】
式（２）において、Ａｒ5としては、本発明で用いる高分子化合物を用いて製造される有機発光素子の正孔輸送性および耐久性が優れるので、非置換若しくは置換の芳香族炭化水素基が好ましい。
【０１７９】
式（２）において、ＬaおよびＬbで示されるアルキレン基は、直鎖状、分岐状または環状のいずれでもよく、置換基を有していてもよい。原料となるモノマー合成が容易になるため、直鎖状のアルキレン基であることが好ましい。直鎖状アルキレン基および分岐状のアルキレン基の炭素原子数は、通常１〜２０であり、好ましくは１〜１０であり、より好ましくは１〜６である。環状アルキレン基の炭素原子数は、通常３〜２０であり、好ましくは３〜１０であり、より好ましくは３〜６である。
【０１８０】
アルキレン基としては、メチレン基、１，２−エチレン基、１，３−プロピレン基、１，３−ブチレン基、１，３−ペンチレン基、１，４−ペンチレン基、１，５−ペンチレン基、１，４−ヘキシレン基、１，６−ヘキシレン基、１，７−ヘプチレン基、１，６−オクチレン基、１，８−オクチレン基等が挙げられる。
【０１８１】
式（２）において、ＬaおよびＬbで示されるフェニレン基は、置換基を有していてもよい。フェニレン基としては、ｏ−フェニレン、ｍ−フェニレン、ｐ−フェニレンが挙げられる。フェニレン基が有してもよい置換基としては、アルキル基、アルコキシ基、ハロゲン原子およびシアノ基が挙げられる。
【０１８２】
式（２）において、Ｌaは、原料となるモノマー合成が容易となるため、直接結合またはフェニレン基であることが好ましい。
【０１８３】
式（２）において、Ｌbは、原料となるモノマー合成が容易となるため、直接結合またはアルキレン基であることが好ましい。
【０１８４】
式（２）において、ＬAは酸素原子または硫黄原子を示し、原料となるモノマー合成が容易となるため、酸素原子であることが好ましい。
【０１８５】
式（２）において、Ｘは１価の架橋性基を示す。
【０１８６】
Ｘとしては、例えば、非置換若しくは置換のアジリジニル基、非置換若しくは置換のアゼチジニル基、アジド基、非置換若しくは置換のエポキシ基、非置換若しくは置換のオキセタニル基、非置換若しくは置換のアルケニル基、非置換若しくは置換のアルキニル基、シクロブテンを有する基などが挙げられ、原料となるモノマー合成が容易となるため、
非置換若しくは置換のアジリジニル基、アジド基、非置換若しくは置換のエポキシ基、非置換若しくは置換のオキセタニル基、非置換若しくは置換のアルケニル基、非置換若しくは置換のアルキニル基、シクロブテンを有する非置換若しくは置換のアリール基、シクロブテンを有する非置換若しくは置換の１価の複素環基が好ましく、非置換若しくは置換のアルケニル基、シクロブテンを有する非置換若しくは置換のアリール基、シクロブテンを有する非置換若しくは置換の１価の複素環基がより好ましく、非置換若しくは置換のアルケニル基、シクロブテンを有する非置換若しくは置換のアリール基がさらに好ましい。
【０１８７】
式（２）において、Ｘとしては、例えば、下記式（Ｘ−１）、（Ｘ−２）、（Ｘ−０１）〜（Ｘ−１９）が挙げられ、原料となるモノマー合成が容易となるため、式（Ｘ−１）、（Ｘ−２）、（Ｘ−０１）、（Ｘ−０３）、（Ｘ−０４）、（Ｘ−０６）〜（Ｘ−１８）が好ましく、式（Ｘ−１）、（Ｘ−２）、（Ｘ−０９）〜（Ｘ−１９）がより好ましく、式（Ｘ−１）、（Ｘ−２）がさらに好ましい。
【０１８８】
【化１７】
2015097236.tif 000019
【０１８９】
式（Ｘ−１）中、ベンゾシクロブテンは置換基を有していてもよい。式（Ｘ−１）における置換基としては、水素原子、非置換若しくは置換のアルキル基、非置換若しくは置換のアルコキシ基、非置換若しくは置換のアルキルチオ基、非置換若しくは置換のアリール基、非置換若しくは置換のアリールオキシ基、非置換若しくは置換のアリールチオ基、非置換若しくは置換のアミノ基、非置換若しくは置換のシリル基、ハロゲン原子、アシル基、アシルオキシ基、イミン残基、カルバモイル基、酸イミド基、非置換若しくは置換の１価の複素環基、非置換若しくは置換のカルボキシル基、シアノ基またはニトロ基が挙げられる。
【０１９０】
【化１８】
2015097236.tif 000020
【０１９１】
式（Ｘ−２）中、ｎｅおよびｎｆは、それぞれ独立に、０または１を示す。ＬX1は酸素原子、硫黄原子、カルボニル基または−Ｏ−ＣＯ−で表される基を示す。Ｒ4、Ｒ5、Ｒ6、Ｒ7およびＲ8は、それぞれ独立に、水素原子、非置換若しくは置換のアルキル基、非置換若しくは置換のアルコキシ基、非置換若しくは置換のアルキルチオ基、非置換若しくは置換のアリール基、非置換若しくは置換のアリールオキシ基、非置換若しくは置換のアリールチオ基、非置換若しくは置換の１価の複素環基、非置換若しくは置換のアミノ基、非置換若しくは置換のシリル基、非置換若しくは置換のアシル基、非置換若しくは置換のアシルオキシ基、ハロゲン原子、シアノ基またはニトロ基を示す。
【０１９２】
なお、式（Ｘ−２）において、波線の存在する二重結合を有する化合物は、Ｅ体、Ｚ体、またはＥ体およびＺ体の混合物のいずれでもよいことを意味する。
【０１９３】
【化１９】
2015097236.tif 000021
【０１９４】
【化２０】
2015097236.tif 000022
【０１９５】
【化２１】
2015097236.tif 000023
【０１９６】
式（Ｘ−０１）〜（Ｘ−１９）中、ＲXは水素原子、非置換若しくは置換のアルキル基、非置換若しくは置換のアルコキシ基、非置換若しくは置換のアルキルチオ基、非置換若しくは置換のアリール基、非置換若しくは置換のアリールオキシ基、非置換若しくは置換のアリールチオ基、非置換若しくは置換のアミノ基、非置換若しくは置換のシリル基、ハロゲン原子、アシル基、アシルオキシ基、イミン残基、カルバモイル基、酸イミド基、非置換若しくは置換の１価の複素環基、非置換若しくは置換のカルボキシル基、シアノ基またはニトロ基を表す。複数存在するＲXは、同一であっても異なっていてもよい。ＲNは、水素原子、非置換若しくは置換のアルキル基、非置換若しくは置換のアシル基、非置換若しくは置換のアリール基または非置換若しくは置換の１価の複素環基を表す。
【０１９７】
ＲXとしては、原料となるモノマー合成が容易となるため、水素原子、非置換若しくは置換のアルキル基、非置換若しくは置換のアルコキシ基、非置換若しくは置換のアリール基、非置換若しくは置換のアリールオキシ基、非置換若しくは置換の１価の複素環基が好ましく、水素原子、非置換若しくは置換のアルキル基、非置換若しくは置換のアルコキシ基、非置換若しくは置換のアリール基がより好ましい。ＲNとしては、原料となるモノマー合成が容易になるため、アリール基で置換されたアルキル基、非置換若しくは置換のアシル基、非置換若しくは置換の１価の複素環基が好ましい。
なお、式（Ｘ−０１）〜（Ｘ−１９）中、「＊」は結合手を示す。
【０１９８】
式（Ｘ−１）としては、下記式（Ｘ−１−１）または（Ｘ−１−２）が挙げられ、原料となるモノマー合成が容易となるため、式（Ｘ−１−１）であることが好ましい。
【０１９９】
【化２２】
2015097236.tif 000024
【０２００】
式（Ｘ−１−１）および（Ｘ−１−２）中、ＲYは水素原子、非置換若しくは置換のアルキル基、非置換若しくは置換のアルコキシ基、非置換若しくは置換のアルキルチオ基、非置換若しくは置換のアリール基、非置換若しくは置換のアリールオキシ基、非置換若しくは置換のアリールチオ基、非置換若しくは置換のアミノ基、非置換若しくは置換のシリル基、ハロゲン原子、アシル基、アシルオキシ基、イミン残基、カルバモイル基、酸イミド基、非置換若しくは置換の１価の複素環基、非置換若しくは置換のカルボキシル基、シアノ基またはニトロ基を表す。複数あるＲYは、同一であっても異なっていてもよい。
【０２０１】
ＲYとしては、原料となるモノマー合成が容易となるため、水素原子、非置換若しくは置換のアルキル基、非置換若しくは置換のアルコキシ基、非置換若しくは置換のアリール基、非置換若しくは置換のアリールオキシ基または非置換若しくは置換の１価の複素環基であることが好ましく、水素原子、非置換若しくは置換のアルキル基、非置換若しくは置換のアルコキシ基または非置換若しくは置換のアリール基であることより好ましく、水素原子または非置換若しくは置換のアルキル基であることがさらに好ましい。なお、式（Ｘ−１−１）および（Ｘ−１−２）中、「＊」は結合手を示す。
【０２０２】
式（Ｘ−２）において、ｎｅは０または１を示し、本発明で用いる高分子化合物を用いて製造された有機発光素子の正孔輸送性および耐久性がより優れるので、０が好ましい。
【０２０３】
式（Ｘ−２）において、ｎｆは０または１を示し、原料となるモノマー合成が容易となるため、０が好ましい。
【０２０４】
上記式（Ｘ−２）において、ＬX1は酸素原子、硫黄原子、カルボニル基または−Ｏ−ＣＯ−で表される基を示し、原料となるモノマー合成が容易となるため、カルボニル基または−Ｏ−ＣＯ−で表される基が好ましい。
【０２０５】
式（Ｘ−２）において、Ｒ4、Ｒ5、Ｒ6、Ｒ7、Ｒ8は、本発明で用いる高分子化合物を用いて製造される有機発光素子の正孔輸送性および耐久性がより優れるので、水素原子、アルキル基、アルコキシ基、アリール基、アリールオキシ基、複素環基、ハロゲン原子またはシアノ基であることが好ましく、水素原子、アルキル基またはフッ素原子であることがより好ましく、水素原子であることがさらに好ましい。
【０２０６】
式（２）で表される構成単位としては、本発明で用いる高分子化合物を用いて製造される有機発光素子の正孔輸送性および耐久性がより優れるので、下記式（４）で表される構成単位が好ましい。
【０２０７】
【化２３】
2015097236.tif 000025
【０２０８】
式（４）中、ｎｃは０〜３の整数を示し、ｎｄは０〜１２の整数を示し、ｎＢは０または１であり、ｍは０〜２の整数を示す。ＬcおよびＬdは、それぞれ独立に、直接結合、非置換または置換のアルキレン基または非置換または置換のフェニレン基を示す。Ｌcが複数存在する場合、それらは同一でも異なっていてもよい。Ｌdが複数存在する場合、それらは同一でも異なっていてもよい。ＬBは酸素原子または硫黄原子を示す。ＬBが複数存在する場合、それらは同一でも異なっていてもよい。Ｘは前記を同じ意味を示す。Ｘが複数存在する場合、それらは同一でも異なっていてもよい。Ｒ3は、水素原子、非置換若しくは置換のアルキル基、非置換若しくは置換のアルコキシ基、非置換若しくは置換のアリール基、非置換若しくは置換のアリールオキシ基、非置換若しくは置換の１価の複素環基または非置換若しくは置換の１価の複素環オキシ基を示す。Ｒ3が複数存在する場合、それらは同一でも異なっていてもよい。
【０２０９】
式（４）において、ｎｃは０〜３の整数を示し、原料となるモノマーの合成が容易となるため、０〜２が好ましく、０または１がより好ましく、０がさらに好ましい。
【０２１０】
式（４）において、ｎｄは０〜１２の整数を示し、原料となるモノマーの合成が容易となるため、０〜１０が好ましく、０〜８がより好ましい。
【０２１１】
式（４）において、ｎＢは０または１であり、本発明で用いる高分子化合物を用いて製造される有機発光素子の正孔輸送性および耐久性がより優れるため、０がより好ましい。
【０２１２】
式（４）において、ｍは０〜２の整数を示し、本発明で用いる高分子化合物を用いて製造される有機発光素子の正孔輸送性および耐久性がより優れ、かつ、当該高分子化合物を含む有機薄膜を不溶化有機薄膜に変換する観点からは、１または２であることが好ましく、２であることがより好ましい。
【０２１３】
式（４）において、ＬcおよびＬdで示されるアルキレン基は、直鎖状、分岐状または環状のいずれでもよく、置換基を有していてもよい。原料となるモノマー合成が容易となるため、直鎖状のアルキレン基であることが好ましい。直鎖状アルキレン基および分岐状アルキレン基の炭素原子数は、通常１〜２０であり、好ましくは１〜１０であり、より好ましくは１〜６である。環状アルキレン基の炭素原子数は、通常３〜２０であり、好ましくは３〜１０であり、より好ましくは３〜６である。
【０２１４】
アルキレン基としては、メチレン基、１，２−エチレン基、１，３−プロピレン基、１，３−ブチレン基、１，３−ペンチレン基、１，４−ペンチレン基、１，５−ペンチレン基、１，４−ヘキシレン基、１，６−ヘキシレン基、１，７−ヘプチレン基、１，６−オクチレン基、１，８−オクチレン基等が挙げられる。
【０２１５】
式（４）において、ＬcおよびＬdで示されるフェニレン基は、置換基を有していてもよい。フェニレン基としては、ｏ−フェニレン、ｍ−フェニレン、ｐ−フェニレン等が挙げられる。フェニレン基が有してもよい置換基としては、アルキル基、アルコキシ基、ハロゲン原子またはシアノ基が挙げられる。
【０２１６】
式（４）中、Ｌcは、原料となるモノマー合成が容易となるため、直接結合またはフェニレン基であることが好ましい。
【０２１７】
式（４）中、Ｌdは、原料となるモノマー合成が容易となるため、直接結合またはアルキレン基であることが好ましい。
【０２１８】
式（４）中、ＬBは酸素原子または硫黄原子を示し、原料となるモノマー合成が容易となるため、酸素原子であることが好ましい。
【０２１９】
式（４）において、Ｘは１価の架橋性基を示し、上記の式（２）におけるＸと同じ意味を表し、式（２）における例示や好ましい範囲と同一である。
【０２２０】
式（４）において、Ｒ3は、本発明で用いる高分子化合物を用いた有機発光素子の正孔輸送性および耐久性がより優れるので、非置換若しくは置換のアルキル基または非置換若しくは置換のアリール基であることが好ましく、置換のアリール基であることがより好ましく、アルキル基で置換されたアリール基であることがさらに好ましい。
【０２２１】
式（４）において、フルオレン環は置換基を有していてもよく、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基またはシアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
【０２２２】
式（２）において、ｎ＝０である構成単位としては、例えば、下記式（２−０１）〜（２−４５）が好ましく、式（２−０１）〜（２−０４）、（２−０６）、（２−０７）、（２−０９）、（２−１０）、（２−１３）、（２−１４）、（２−１６）〜（２−２７）、（２−２９）〜（２−４０）、（２−４４）がより好ましく、式（２−０１）〜（２−０４）、（２−０６）、（２−０７）、（２−０９）、（２−１０）、（２−１４）、（２−１７）、（２−１８）、（２−２１）〜（２−２５）、（２−２７）、（２−２９）〜（２−４０）がさらに好ましく、式（２−０２）、（２−０３）、（２−０６）、（２−０９）、（２−１０）、（２−２３）〜（２−２５）、（２−２７）、（２−２９）〜（２−４０）が特に好ましい。
【０２２３】
【化２４】
2015097236.tif 000026
【０２２４】
【化２５】
2015097236.tif 000027
【０２２５】
【化２６】
2015097236.tif 000028
【０２２６】
【化２７】
2015097236.tif 000029
【０２２７】
【化２８】
2015097236.tif 000030
【０２２８】
【化２９】
2015097236.tif 000031
【０２２９】
式（２）において、ｎ≧１である構成単位としては、例えば、下記式（２−１０１）〜（２−１３９）が好ましく、式（２−１０１）、（２−１０７）、（２−１０９）〜（２−１１２）、（２−１１８）、（２−１２５）〜（２−１３６）がより好ましく、式（２−１０１）、（２−１０７）、（２−１１０）、（２−１１２）、（２−１２５）、（２−１２７）、（２−１２９）、（２−１３０）、（２−１３３）〜（２−１３６）がさらに好ましく、式（２−１０１）、（２−１１０）、（２−１１２）、（２−１２５）、（２−１２７）、（２−１２９）、（２−１３３）、（２−１３５）が特に好ましい。
【０２３０】
【化３０】
2015097236.tif 000032
【０２３１】
【化３１】
2015097236.tif 000033
【０２３２】
【化３２】
2015097236.tif 000034
【０２３３】
【化３３】
2015097236.tif 000035
【０２３４】
【化３４】
2015097236.tif 000036
【０２３５】
【化３５】
2015097236.tif 000037
【０２３６】
【化３６】
2015097236.tif 000038
【０２３７】
第二構成単位の含有量は、式（２）において、ｎ＝０の場合、本発明で用いる高分子化合物を用いて製造される有機発光素子の正孔輸送性および耐久性がより優れるので、全構成単位の合計に対して０．５〜４０モル％であることが好ましく、１〜３０モル％であることがより好ましく、５〜２０モル％であることがさらに好ましい。
【０２３８】
第二構成単位の含有量は、式（２）において、ｎ≧１の場合、本発明で用いる高分子化合物を用いて製造される有機発光素子の正孔輸送性および耐久性がより優れ、かつ、架橋性に優れるので、全構成単位の合計に対して０．５〜４０モル％であることが好ましく、３〜３０モル％であることがより好ましく、３〜２０モル％であることがさらに好ましい。
【０２３９】
本発明で用いる高分子化合物は、第二構成単位として、上述した構成単位を一種のみ有していてもよいし、上述した構成単位のうち異なる複数の構成単位を有していてもよいが、有機薄膜を不溶化有機薄膜に変換する観点からは、上記式（Ｘ−１）で表される１価の架橋性基を少なくとも一種類含むこと、上記式（Ｘ−２）で表される１価の架橋性基を少なくとも一種類含むこと、上記式（Ｘ−１）および上記式（Ｘ−２）で示される１価の架橋性基を少なくともぞれぞれ一種類含むことが好ましく、上記式（Ｘ−１）および上記式（Ｘ−２）で示される１価の架橋性基を少なくともそれぞれ一種類以上ずつ含むことがより好ましい。
【０２４０】
（第三構成単位）
第三構成単位は、下記式（３）で表される構成単位である。
【０２４１】
【化３７】
2015097236.tif 000039
【０２４２】
式（３）中、ｃは０または１を示し、Ａｒ6およびＡｒ8は、それぞれ独立に、非置換若しくは置換のアリーレン基または非置換若しくは置換の２価の複素環基を示し、Ａｒ7は、非置換若しくは置換のアリーレン基、非置換若しくは置換の２価の複素環基、または、アリーレン基および２価の複素環基から選ばれる同一又は異なる２以上の基が連結した２価の基（当該基は置換基を有していてもよい）を示す。Ｒ1は１価の架橋性基を示し、Ｒ2は１価の架橋性基、非置換若しくは置換のアルキル基、非置換若しくは置換のアリール基または非置換若しくは置換の１価の複素環基を示す。
【０２４３】
式（３）において、ｃは、原料となるモノマー合成が容易であり、かつ、本発明で用いる高分子化合物を用いて製造される有機発光素子の正孔輸送性および耐久性より優れるため、０であることが好ましい。
【０２４４】
式（３）において、Ａｒ6、Ａｒ7およびＡｒ8で表される基は、非置換若しくは置換のアリーレン基であることが、本発明で用いる高分子化合物を用いて製造される有機発光素子の正孔輸送性および耐久性がより優れるので好ましい。
【０２４５】
式（３）において、Ａｒ6、Ａｒ7およびＡｒ8におけるアリーレン基としては、例えば、１，２−フェニレン基、１，３−フェニレン基、１，４−フェニレン基、１，４−ナフタレンジイル基、２，６−ナフタレンジイル基、２，７−ナフタレンジイル基、２，６−アントラセンジイル基、９，１０−アントラセンジイル基、２，７−フェナンスレンジイル基、５，１２−ナフタセンジイル基、２，７−フルオレンジイル基、３，６−フルオレンジイル基、１，６−ピレンジイル基、２，７−ピレンジイル基および３，８−ペリレンジイル基を選択することができ、１，４−フェニレン基、２，７−フルオレンジイル基、２，６−アントラセンジイル基、９，１０−アントラセンジイル基、２，７−フェナンスレンジイル基および１，６−ピレンジイル基が好ましく、１，４−フェニレン基がさらに好ましい。これらは上記置換基を有していてもよい。
【０２４６】
式（３）において、Ａｒ6、Ａｒ7、およびＡｒ8における２価の複素環基としては、例えば、２，５−ピロールジイル基、ジベンゾフランジイル基、ジベンゾチオフェンジイル基および２，１，３−ベンゾチアジアゾール−４，７−ジイル基を選択することができ、これらは上記置換基を有していてもよい。
【０２４７】
式（３）において、Ａｒ7におけるアリーレン基および２価の複素環基から選ばれる同一又は異なる２以上の基が連結した２価の基としては、例えば、下記式（１ａ−１）、（１ａ−２）、（１ａ−３）、（１ａ−４）、（１ａ−５）、（１ａ−６）または（１ａ−７）で示される基であることが好ましく、下記式（１ａ−１）で示される基であることがより好ましい。なお、これらの基は上記置換基を有していてもよい。
【０２４８】
【化３８】
2015097236.tif 000040
【０２４９】
式（３）において、Ａｒ6、Ａｒ7およびＡｒ8で示される基が置換基を有する場合、該置換基としては、アルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基が挙げられ、好ましくは、アルキル基、アルコキシ基、アリール基、アリールオキシ基、アリールアルキル基、アリールアルコキシ基、置換アミノ基、アシル基、シアノ基であり、より好ましくは、アルキル基、アルコキシ基、アリール基である。
【０２５０】
式（３）において、Ｒ1で示される１価の架橋性基としては、例えば、上記式（Ｘ−１）、（Ｘ−２）、（Ｘ−０１）〜（Ｘ−１８）が挙げられ、本発明で用いる高分子化合物を用いて製造される有機発光素子の正孔輸送性および耐久性がより優れるため、式（Ｘ−１）、（Ｘ−２）、（Ｘ−０１）、（Ｘ−０３）、（Ｘ−０４）、（Ｘ−０６）〜（Ｘ−１８）が好ましく、式（Ｘ−１）、（Ｘ−２）、（Ｘ−０７）〜（Ｘ−１８）がより好ましく、式（Ｘ−１）がさらに好ましい。
【０２５１】
式（３）において、Ｒ2で示される１価の架橋性基としては、例えば、上記式（Ｘ−１）、（Ｘ−２）、（Ｘ−０１）〜（Ｘ−１８）が挙げられ、本発明で用いる高分子化合物を用いて製造される有機発光素子の正孔輸送性および耐久性がより優れるため、式（Ｘ−１）、（Ｘ−２）、（Ｘ−０１）、（Ｘ−０３）、（Ｘ−０４）、（Ｘ−０６）〜（Ｘ−１８）が好ましく、式（Ｘ−１）、（Ｘ−２）、（Ｘ−０７）〜（Ｘ−１８）がより好ましく、式（Ｘ−１）がさらに好ましい。
【０２５２】
式（３）において、Ｒ2で示される非置換若しくは置換のアルキル基は、上記置換基として説明した「アルキル基」と同じであるが、好ましくは、Ｃ1〜Ｃ20アルキル基である。
【０２５３】
式（３）において、Ｒ2で示される非置換若しくは置換のアリール基は、上記置換基として説明した「アリール基」と同じであるが、好ましくは、フェニル基、１−ナフチル基、２−ナフチル基、１−アントラセニル基、２−アントラセニル基、９−アントラセニル基または２−フルオレニル基である。
【０２５４】
式（３）において、Ｒ2で示される非置換若しくは置換の１価の複素環基は、上記置換基として説明した「１価の複素環基」と同じであるが、好ましくは、ピリジル基、ピリミジル基、トリアジル基またはキノリル基である。
【０２５５】
式（３）において、Ｒ2は、原料となるモノマー合成が容易になるため、Ｒ1と同じ１価の架橋性基であることが好ましい。
【０２５６】
式（３）において、Ｒ2で示される基が置換基を有する場合、該置換基は、好ましくはアルキル基、アルコキシ基、アリール基、アリールオキシ基、アリールアルキル基、アリールアルコキシ基、アリールアルケニル基、アリールアルキニル基、アミノ基、置換アミノ基、ハロゲン原子、アシル基、アシルオキシ基、１価の複素環基、カルボキシル基、ニトロ基、シアノ基であり、より好ましくはアルキル基、アルコキシ基、アリール基、アリールオキシ基、アリールアルキル基、アリールアルコキシ基、置換アミノ基、アシル基、シアノ基であり、さらに好ましくはアルキル基、アルコキシ基、アリール基である。
【０２５７】
第三構成単位としては、例えば、式（３−０１）〜（３−０５）が挙げられ、式（３−０１）、（３−０２）、（３−０４）または（３−０５）が好ましく、式（３−０１）または（３−０２）がより好ましく、式（３−０１）がさらに好ましい。
【０２５８】
【化３９】
2015097236.tif 000041
【０２５９】
第三構成単位の含有量は、本発明で用いる高分子化合物を用いて製造される有機発光素子の正孔輸送性および耐久性がより優れ、かつ、架橋性に優れるので、全構成単位の合計に対して０．５〜４０モル％であることが好ましく、３〜３０モル％であることがより好ましく、３〜２０モル％であることがさらに好ましい。
【０２６０】
本発明で用いる高分子化合物は、第三構成単位として、上述した構成単位を一種のみ有していてもよいし、上述した構成単位のうち異なる複数の構成単位を有していてもよい。
【０２６１】
本発明で用いる高分子化合物は、上記式（１）で表される第一構成単位を全構成単位の合計に対して５１モル％以上含み、かつ、上記式（２）で表される第二構成単位および／または上記式（３）で表される第三構成単位を含む高分子化合物であるが、架橋性がより優れるため、第一構成単位および第二構成単位で構成されるか、または、第一構成単位、第二構成単位および第三構成単位で構成されることが好ましく、第一構成単位および第二構成単位で構成されることがより好ましい。
【０２６２】
本発明で用いる高分子化合物における、構成単位の組み合わせの例を、以下に示す。
【０２６３】
【化４０】
2015097236.tif 000042
【０２６４】
【化４１】
2015097236.tif 000043
【０２６５】
【化４２】
2015097236.tif 000044
【０２６６】
【化４３】
2015097236.tif 000045
【０２６７】
【化４４】
2015097236.tif 000046
【０２６８】
【化４５】
2015097236.tif 000047
【０２６９】
【化４６】
2015097236.tif 000048
【０２７０】
【化４７】
2015097236.tif 000049
【０２７１】
本発明で用いる高分子化合物は、上記式（１）で表される構成単位を導入するモノマー（１）と、該構成単位とは異なる構成単位を導入するモノマー（Ａ）との縮合重合で合成される。
【０２７２】
モノマー（１）としては、例えば、後述する式（５）で表される化合物および式（６）で表される化合物が挙げられ、モノマー（Ａ）としては、例えば、後述する式（２Ｍ）で表される化合物および式（３Ｍ）で表される化合物が挙げられる。
【０２７３】
本発明で用いる高分子化合物は、末端基に重合性基がそのまま残っていると、該高分子化合物を用いて作製した有機発光素子の発光特性や寿命が低下する可能性がある。そのため、末端基は安定な基（例えば、アリール基、１価の複素環基（特に１価の芳香族複素環基））であることが好ましい。
【０２７４】
本発明で用いる高分子化合物は、共重合体である場合、如何なる共重合体であってもよく、例えば、ブロック共重合体、ランダム共重合体、交互共重合体、グラフト共重合体のいずれであってもよい。
【０２７５】
本発明で用いる高分子化合物は、正孔輸送材料等として有用であり、その他の化合物と併用し、後述の組成物として用いてもよい。
【０２７６】
本発明で用いる高分子化合物のゲルパーミエーションクロマトグラフィー（以下、「ＧＰＣ」という）によるポリスチレン換算の数平均分子量（Ｍｎ）は、通常、１×１０3〜１×１０8であり、好ましくは１×１０4〜５×１０6である。また、本発明で用いる高分子化合物のポリスチレン換算の重量平均分子量（Ｍｗ）は、通常、１×１０3〜１×１０8であり、成膜性が良好になり、かつ、高分子化合物を用いて製造される有機発光素子の輝度寿命がより優れるので、好ましくは５×１０3〜１×１０7である。
【０２７７】
有機発光素子を作製するための様々なプロセスに対する耐久性が優れ、かつ、有機発光素子の耐熱性が良好となるので、本発明で用いる高分子化合物のガラス転移温度は、７０℃以上であることが好ましい。
【０２７８】
正孔輸送層又はインターレイヤーの成膜方法に制限はなく、従来使用されてきた方法が挙げられる。溶液からの成膜方法としては、スピンコート法、キャスティング法、バーコート法、スリットコート法、スプレーコート法、ノズルコート法、グラビア印刷法、スクリーン印刷法、フレキソ印刷法、インクジェットプリント法等の塗布法及び印刷法が挙げられ、昇華性化合物材料を用いる場合には、真空蒸着法、転写法などが挙げられる。
【０２７９】
溶液からの成膜に用いる溶媒としては、正孔輸送材料を溶解させるものであれば特に制限はない。該溶媒として、水、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が例示される。
【０２８０】
正孔輸送層又はインターレイヤーに続いて、発光層などの有機化合物層を塗布法にて形成する場合、特に、両方の層を塗布法によって形成する場合には、先に塗布した層が後から塗布する層の溶液に含まれる溶媒に溶解して積層構造を作製できなくなることがある。この場合には、下層を該溶媒に対して不溶にする方法を用いることができる。溶媒に対して不溶にする方法としては、高分子化合物自体に架橋基を付けて架橋させる方法、芳香族ビスアジドに代表される芳香環を有する架橋基を持った低分子化合物を架橋剤として混合して架橋させる方法、アクリレート基に代表される芳香環を有しない架橋基を持った低分子化合物を架橋剤として混合して架橋させる方法、下層を紫外光に感光させて上層作製に用いる有機溶媒に対して不溶化する方法、下層を加熱して上層作製に用いる有機溶媒に対して不溶化する方法、などが挙げられる。下層を加熱する場合の加熱の温度は通常１００℃〜３００℃程度であり、時間は通常１分〜１時間程度である。
【０２８１】
また、架橋以外の方法で下層を溶解させずに積層するその他の方法として、隣り合った層に異なる極性の溶液を用いる方法があり、たとえば、下層に水溶性の高分子化合物を用い、上層に油溶性の高分子化合物を用いて、塗布しても下層が溶解しないようにする方法などがある。
【０２８２】
正孔輸送層又はインターレイヤーの膜厚は、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、該正孔輸送層およびインターレイヤーの膜厚としては、例えば１ｎｍから１μｍであり、好ましくは２ｎｍ〜５００ｎｍであり、さらに好ましくは５ｎｍ〜１００ｎｍである。
【０２８３】
＜発光層＞
本発明の高分子発光素子において、発光層は高分子発光材料から形成される。高分子発光材料としては、ポリフルオレン誘導体、ポリパラフェニレンビニレン誘導体、ポリフェニレン誘導体、ポリパラフェニレン誘導体、ポリチオフェン誘導体、ポリジアルキルフルオレン、ポリフルオレンベンゾチアジアゾール、ポリアルキルチオフェン等の共役系高分子化合物を好適に用いることができる。
【０２８４】
また、発光層は、ペリレン系色素、クマリン系色素、ローダミン系色素などの高分子系色素化合物や、ルブレン、ペリレン、９,１０−ジフェニルアントラセン、テトラフェニルブタジエン、ナイルレッド、クマリン６、キナクリドン等の低分子色素化合物を含有してもよい。また、ナフタレン誘導体、アントラセン若しくはその誘導体、ペリレン若しくはその誘導体、ポリメチン系、キサンテン系、クマリン系、シアニン系などの色素類、８−ヒドロキシキノリン若しくはその誘導体の金属錯体、芳香族アミン、テトラフェニルシクロペンタジエン若しくはその誘導体、又はテトラフェニルブタジエン若しくはその誘導体、トリス(２-フェニルピリジン)イリジウムなどの燐光を発光する金属錯体を含有してもよい。
【０２８５】
また、本発明の高分子発光素子が有する発光層は、非共役系高分子化合物［例えば、ポリビニルカルバゾール、ポリ塩化ビニル、ポリカーボネート、ポリスチレン、ポリメチルメタクリレート、ポリブチルメタクリレート、ポリエステル、ポリスルホン、ポリフェニレンオキシド、ポリブタジエン、ポリ（ Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂や、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、ポリシラン系化合物、ポリ（Ｎ−ビニルカルバゾール）誘導体、有機シラン誘導体を含む重合体］と前記有機色素や金属錯体などの発光性有機化合物との混合組成物から構成されてもよい。
【０２８６】
このような高分子化合物の具体例としては、WO97/09394、WO98/27136、WO99/54385、WO00/22027、WO01/19834、GB2340304A、GB2348316、US573636、US5741921、US5777070、EP0707020、特開平9-111233、特開平10-324870、特開平2000-80167、特開2001-123156、特開2004-168999、特開2007-162009、「有機ＥＬ素子の開発と構成材料」（シーエムシー出版、2006）に開示されているポリフルオレン、その誘導体及び共重合体、ポリアリーレン、その誘導体及び共重合体、ポリアリーレンビニレン、その誘導体及び共重合体、芳香族アミン及びその誘導体の（共）重合体が例示される。
【０２８７】
また、低分子化合物の具体例としては、特開昭５７−５１７８１号、有機薄膜仕事関数データ集[第２版]（シーエムシー出版、2006）、「有機ＥＬ素子の開発と構成材料」（シーエムシー出版、2006）に記載されている化合物が例示される。
【０２８８】
前記材料は単成分であってもあるいは複数の成分からなる組成物であってもよい。また、前記発光層は、前記材料の１種又は２種以上からなる単層構造であってもよいし、同一組成又は異種組成の複数層からなる多層構造であってもよい。
【０２８９】
発光層の成膜方法に制限はなく、正孔輸送層等の成膜と同様の方法が挙げられる。溶液からの成膜方法としては、スピンコート法、キャスティング法、バーコート法、スリットコート法、スプレーコート法、ノズルコート法、グラビア印刷法、スクリーン印刷法、フレキソ印刷法、インクジェットプリント法等の前記塗布法及び印刷法が挙げられ、昇華性化合物材料を用いる場合には、真空蒸着法、転写法などが挙げられる。
【０２９０】
溶液からの成膜に用いる溶媒の例としては、正孔輸送層等の成膜方法で列記した溶媒が挙げられる。
【０２９１】
発光層に続いて、電子輸送層などの有機化合物層を塗布法にて形成する際に、下層が後から塗布する層の溶液に含まれる溶媒に溶解する場合は、正孔輸送層等の成膜方法での例示と同様の方法で下層を溶媒不溶にすることができる。
【０２９２】
発光層の膜厚は、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、発光層の膜厚としては、例えば５ｎｍから１μｍであり、好ましくは１０ｎｍ〜５００ｎｍであり、さらに好ましくは３０ｎｍ〜２００ｎｍである。
【０２９３】
＜電子輸送層又は正孔ブロック層＞
本発明の高分子発光素子において、電子輸送層又は正孔ブロック層を構成する材料としては、公知のものが使用でき、トリアゾール誘導体、オキサゾール誘導体、オキサジアゾール誘導体、イミダゾール誘導体、フルオレノン誘導体、ベンゾキノン若しくはその誘導体、ナフトキノン若しくはその誘導体、アントラキノン若しくはその誘導体、テトラシアノアントラキノジメタン若しくはその誘導体、フルオレノン誘導体、ジフェニルジシアノエチレン若しくはその誘導体、ジフェノキノン誘導体、アントラキノジメタン誘導体、アントロン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体などが挙げられる。
【０２９４】
これらのうち、トリアゾール誘導体、オキサジアゾール誘導体、ベンゾキノン若しくはその誘導体、アントラキノン若しくはその誘導体、又は８−ヒドロキシキノリン若しくはその誘導体の金属錯体、ポリキノリン若しくはその誘導体、ポリキノキサリン若しくはその誘導体、ポリフルオレン若しくはその誘導体が好ましい。
【０２９５】
前記材料は単成分であってもあるいは複数の成分からなる組成物であってもよい。また、前記電子輸送層及び正孔ブロック層は、前記材料の１種又は２種以上からなる単層構造であってもよいし、同一組成又は異種組成の複数層からなる多層構造であってもよい。また、電子注入層で用いることができる材料として列記する材料も電子輸送層及び正孔ブロック層で用いることができる。
【０２９６】
電子輸送層又は正孔ブロック層の成膜方法に制限はなく、正孔輸送層等の成膜と同様の方法が挙げられる。溶液からの成膜方法としては、スピンコート法、キャスティング法、バーコート法、スリットコート法、スプレーコート法、ノズルコート法、グラビア印刷法、スクリーン印刷法、フレキソ印刷法、インクジェットプリント法等の前記塗布法及び印刷法が挙げられ、昇華性化合物材料を用いる場合には、真空蒸着法、転写法などが挙げられる。
【０２９７】
溶液からの成膜に用いる溶媒の例としては、正孔輸送層等の成膜方法で列記した溶媒が挙げられる。
【０２９８】
電子輸送層又は正孔ブロック層に続いて、電子注入層などの有機化合物層を塗布法にて形成する際に、下層が後から塗布する層の溶液に含まれる溶媒に溶解する場合は、正孔輸送層等の成膜方法での例示と同様の方法で下層を溶媒不溶にすることができる。
【０２９９】
電子輸送層又は正孔ブロック層の膜厚は、用いる材料によって最適値が異なり、駆動電圧と発光効率が適度な値となるように選択すればよいが、少なくともピンホールが発しないような厚さが必要であり、あまり厚いと、素子の駆動電圧が高くなり好ましくない。従って、該電子輸送層又は正孔ブロック層の膜厚としては、例えば１ｎｍから１μｍであり、好ましくは２ｎｍ〜５００ｎｍであり、さらに好ましくは５ｎｍ〜１００ｎｍである。
【０３００】
＜電子注入層＞
本発明の高分子発光素子において、電子注入層を構成する材料としては、公知のものが使用でき、トリアゾール誘導体、オキサゾール誘導体、オキサジアゾール誘導体、イミダゾール誘導体、フルオレノン誘導体、ベンゾキノン若しくはその誘導体、ナフトキノン若しくはその誘導体、アントラキノン若しくはその誘導体、テトラシアノアントラキノジメタン若しくはその誘導体、フルオレノン誘導体、ジフェニルジシアノエチレン若しくはその誘導体、ジフェノキノン誘導体、アントラキノジメタン誘導体、アントロン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、などが挙げられる。
【０３０１】
前記材料は単成分であってもあるいは複数の成分からなる組成物であってもよい。また、前記電子注入層は、前記材料の１種又は２種以上からなる単層構造であってもよいし、同一組成又は異種組成の複数層からなる多層構造であってもよい。また、電子輸送層及び正孔ブロック層で用いることができる材料として列記する材料も電子注入層で用いることができる。
【０３０２】
電子注入層の成膜方法に制限はなく、正孔輸送層等の成膜と同様の方法が挙げられる。溶液からの成膜方法としては、スピンコート法、キャスティング法、バーコート法、スリットコート法、スプレーコート法、ノズルコート法、グラビア印刷法、スクリーン印刷法、フレキソ印刷法、インクジェットプリント法等の前記塗布法及び印刷法が挙げられ、昇華性化合物材料を用いる場合には、真空蒸着法、転写法などが挙げられる。
【０３０３】
溶液からの成膜に用いる溶媒の例としては、正孔輸送層等の成膜方法で列記した溶媒が挙げられる。
【０３０４】
電子注入層の膜厚は、用いる材料によって最適値が異なり、駆動電圧と発光効率が適度な値となるように選択すればよいが、少なくともピンホールが発しないような厚さが必要であり、あまり厚いと、素子の駆動電圧が高くなり好ましくない。従って、該電子注入層の膜厚としては、例えば１ｎｍから１μｍであり、好ましくは２ｎｍ〜５００ｎｍであり、さらに好ましくは５ｎｍ〜１００ｎｍである。
【０３０５】
＜陰極＞
本発明において陰極は、前記発光層の上に直接、あるいは、任意の層を介して設けられる。陰極は陽極と同様の材料から公知の方法によって形成すればよい。好ましい陰極は、例えば、特開２０１１−１４６３０７又は特許公開２０１１−０４９５４６に記載されているものである。陰極は２層以上の複数層から構成されてよい。その場合、本明細書において、発光層に近い側から順に、第１陰極層、第２陰極層、第３陰極層（３層以上含む場合）ということがある。
【０３０６】
本発明において、前記第１陰極層は、フッ化ナトリウム、フッ化カリウム、フッ化ルビジウム及びフッ化セシウムからなる群から選ばれる１種以上の材料を含み、フッ化ナトリウム、フッ化カリウム、フッ化ルビジウム及びフッ化セシウムからなる群から選ばれる１種以上の材料からなることが好ましく、フッ化ナトリウム又はフッ化カリウムからなることがより好ましい。
【０３０７】
前記第１陰極層の膜厚は材料によって最適値が異なるが、通常、０．１ｎｍ〜１０ｎｍの範囲であり、好ましくは０．５ｎｍ〜５ｎｍである。
【０３０８】
本発明において、前記第２陰極層に含まれる材料は、前記第１陰極層を構成するアルカリ金属フッ化物に対して還元作用を有する事が好ましい。前記第２陰極層は、アルカリ土類金属及びアルミニウムからなる群から選ばれる１種以上の材料を含み、アルカリ土類金属及びアルミニウムからなる群から選ばれる１種以上の材料からなることが好ましい。なかでもマグネシウム、カルシウム、アルミニウムが好ましく、マグネシウム、アルミニウムがより好ましい。前記アルカリ土類金属は、マグネシウム又はカルシウムであることは好ましい。
【０３０９】
前記第２陰極層が、アルミニウムを含む場合の膜厚は、通常、１０ｎｍ〜１０００ｎｍの範囲である。
【０３１０】
前記前記第２陰極層がアルミニウムを含まない場合の膜厚は、通常、０．１ｎｍ〜１０ｎｍの範囲である。また、陰極の酸化劣化防止の観点から、Al、Agなどから成る第３陰極層をさらに積層させることが好ましい。この場合、第３陰極層の膜厚は、通常、１０ｎｍ〜１０００ｎｍの範囲である。
【０３１１】
陰極の作製方法は、特に限定されず、公知の方法が利用できる。具体的には、真空蒸着法、スパッタリング法、イオンプレーティング法が例示される。特に、低分子有機物と、金属、金属の酸化物、金属のフッ化物又は金属の炭酸化物とを混合した組成物を成膜して陰極を形成する場合には共蒸着法が好ましく用いられる。
【０３１２】
＜絶縁層＞
本発明の高分子発光素子が任意に有しうる膜厚５ｎｍ以下の絶縁層は、電極との密着性向上、電極からの電荷（即ち正孔又は電子）注入改善、隣接層との混合防止などの機能を有するものである。上記絶縁層の材料としては、金属フッ化物、金属酸化物、有機絶縁材料（ポリメチルメタクリレートなど）、等が挙げられる。膜厚５ｎｍ以下の絶縁層を設けた高分子発光素子としては、陰極に隣接して膜厚５ｎｍ以下の絶縁層を設けたもの、陽極に隣接して膜厚５ｎｍ以下の絶縁層を設けたものが挙げられる。
【０３１３】
３．素子の製造方法
本発明の高分子発光素子の製造方法は、特に限定されず、基板上に各層を順次積層することにより製造することができる。具体的には、基板上に陽極を設け、その上に正孔注入層、正孔輸送層、インターレイヤー等の層を必要に応じて設け、その上に発光層を設け、その上に電子輸送層、電子注入層等の層を必要に応じて設け、さらにその上に、陰極を積層することにより製造することができる。
【０３１４】
図１は、本発明の一実施形態である高分子発光素子の構造を示す模式断面図である。図１に示される発光素子は、基板１と、該基板１上に形成された陽極２と、第１の機能層３と、第２の機能層４と、発光層５と、第１陰極層６及び第２陰極層７から成る陰極８とを有している。陽極２は、基板１と接するように基板１上に設けられており、陽極２の基板１とは反対側には、第１の機能層３、第２の機能層４、発光層５、第１陰極層６および第２陰極層７が、この順で積層されている。第１の機能層３は正孔注入層としての機能を有する。第２の機能層４は正孔輸送層としての機能を有する。
【０３１５】
４．ディスプレイ装置
本発明の高分子発光ディスプレイ装置は、前記本発明の高分子発光素子を１画素単位として備える。画素単位の配列の態様は、特に限定されず、テレビ等のディスプレイ装置で通常採られる配列とすることができ、多数の画素が共通の基板上に配列された態様とすることができる。本発明の装置において、基板上に配列される画素は、必要に応じて、バンクで規定される画素領域内に形成することができる。
【０３１６】
本発明の装置は、さらに必要に応じて、発光層等を挟んで基板と反対側に、封止部材を有することができる。また、さらに必要に応じて、カラーフィルター又は蛍光変換フィルター等のフィルター、画素の駆動に必要な回路及び配線等の、ディスプレイ装置を構成するための任意の構成要素を有することができる。
【実施例】
【０３１７】
以下において、本発明を実施例及び比較例を参照してより詳細に説明するが、本発明はこれらに限定されない。
【０３１８】
＜合成例＞
高分子化合物のポリスチレン換算の数平均分子量および重量平均分子量は、ゲルパーミエーションクロマトグラフィー（ＧＰＣ）（島津製作所製、商品名：ＬＣ−１０Ａｖｐ）を用いて以下の測定条件により求めた。
【０３１９】
（測定条件）
測定する高分子化合物を約０．０５重量％の濃度になるようにテトラヒドロフランに溶解させ、ＧＰＣに１０μＬ注入した。ＧＰＣの移動相としてテトラヒドロフランを用い、２．０ｍＬ／分の流速で流した。カラムとして、ＰＬｇｅｌ  ＭＩＸＥＤ−Ｂ（ポリマーラボラトリーズ製）を用いた。検出器には示差屈折率検出器（島津製作所製、商品名：ＲＩＤ−１０Ａ）を用いた。
【０３２０】
ＮＭＲの測定は、測定試料５〜２０ｍｇを約０．５ｍＬの有機溶媒に溶解させて、ＮＭＲ（バリアン（Ｖａｒｉａｎ，Ｉｎｃ．）製、商品名：ＩＮＯＶＡ３００）を用いて行った。
【０３２１】
ＬＣ−ＭＳの測定は、以下の方法で行った。測定試料を１〜１０ｍｇ／ｍＬの濃度になるように適切な有機溶媒（クロロホルム、テトラヒドロフラン、酢酸エチル、トルエン等）に溶解させて、ＬＣ−ＭＳ（アジレント・テクノロジー製、商品名：１１００ＬＣＭＳＤ）にて測定し、解析した。ＬＣ−ＭＳの移動相には、イオン交換水、アセトニトリル、テトラヒドロフランまたはそれらの混合液を用い、必要に応じて酢酸を添加した。カラムは、Ｌ−ｃｏｌｕｍｎ  ２  ＯＤＳ（３μｍ）（化学物質評価研究機構製、内径：４．６ｍｍ、長さ：２５０ｍｍ、粒子径３μｍ）を用いた。
【０３２２】
合成例１：化合物２の合成
化合物１を用いて、下記のとおり化合物２を合成した。
【０３２３】
【化４８】
2015097236.tif 000050
【０３２４】
５００ｍＬの４つ口フラスコに、化合物１（４６．８４ｇ）、ビスピナコレートジボロン（３０．０３ｇ）および酢酸カリウム（３０．２８ｇ）を入れた後、フラスコ内の気体を窒素で置換した。４つ口フラスコ内に、１，４−ジオキサン（１６７ｍＬ）および塩化パラジウム（ジフェニルホスフィノフェロセン）ジクロロメタン付加体（ＰｄＣｌ2（ｄｐｐｆ）（ＣＨ2Ｃｌ2）（２．５２ｇ）を加え、１０５℃で３時間攪拌した。得られた液を、室温まで冷却した後、ヘキサン（３３０ｍｌ）を加え、セライトをプレコートした漏斗で濾過した。濾液を減圧濃縮して得られた濃縮物をヘキサンに溶解させた後、活性炭を加えて４０℃で１時間加熱しながら攪拌した。得られた混合物を室温まで冷却した後、セライトをプレコートした漏斗で濾過した。濾液を減圧濃縮して得られた固体を、トルエンとアセトニトリルの混合溶媒で再結晶することで白色固体として化合物２を３９．７ｇ得た。
【０３２５】
ＬＣ−ＭＳ（ＡＰＣＩ、ｐｏｓｉｔｉｖｅ）：［Ｍ＋Ｈ］+  １００４．
【０３２６】
合成例２：高分子化合物Ａの合成
下記式（Ｋ−１）で表される構成単位と、下記式（Ｋ−２）で表される構成単位を、９２．５：７．５のモル比（仕込み原料による理論値）で有する重合体（高分子化合物Ａ）の合成を、下記のとおり行った。
【０３２７】
【化４９】
2015097236.tif 000051
【０３２８】
【化５０】
2015097236.tif 000052
【０３２９】
アルゴン雰囲気下、合成例１で合成した化合物２（２．０１０ｇ、２．００ｍｍｏｌ）と、化合物１（１．５４９ｇ、１．７０ｍｍｏｌ）と、下記式（Ｍ−２−ＢＲ）：
【０３３０】
【化５１】
2015097236.tif 000053
【０３３１】
で表される化合物（０．１５８ｇ、０．３０ｍｍｏｌ）と、トルエン（４０ｍＬ）とを混合し、１０５℃に加熱した。その後、２０重量％水酸化テトラエチルアンモニウム水溶液（６．９ｇ）を滴下し、ジクロロビス（トリス（ｏ−メトキシフェニル））ホスフィンパラジウム（１．７６ｍｇ）を加え、３時間還流させた。反応後、反応液に、フェニルボロン酸（２４．４ｍｇ）およびトルエン（８ｍＬ）を加え、さらに３時間還流させた。次いで、反応液に、ジエチルジチアカルバミン酸ナトリウム水溶液を加え、８０℃で２時間撹拌した。得られた混合物を冷却後、トルエンを仕込み、水で２回洗浄し、３重量％酢酸水溶液で２回洗浄し、水で２回洗浄した。得られた液をメタノールに滴下し、固体を濾取して沈殿物を得た。該沈殿物をトルエンに溶解させ、アルミナカラム、及びシリカゲルカラムを順番に通すことにより精製した。得られた溶液をメタノールに滴下し、撹拌した後、得られた沈殿物を濾取し、乾燥させることにより、高分子化合物Ａを２．２ｇ得た。高分子化合物Ａのポリスチレン換算の数平均分子量は０．３１×１０5であり、ポリスチレン換算の重量平均分子量は２．４８×１０5であった。
【０３３２】
合成例３：高分子化合物Ｄの合成
下記式（Ｋ−１）で表される構成単位と、下記式（Ｋ−５）で表される構成単位と、下記式（Ｋ−３）で表される構成単位を、５０：４２．５：７．５のモル比（仕込み原料による理論値）で有する重合体（高分子化合物Ｄ）の合成を、下記のとおり行った。
【０３３３】
【化５２】
2015097236.tif 000054
【０３３４】
【化５３】
2015097236.tif 000055
【０３３５】
【化５４】
2015097236.tif 000056
【０３３６】
アルゴン雰囲気下、合成例１で合成した化合物２（２．０１０ｇ、２．００ｍｍｏｌ）と、下記式（Ｍ−５−ＢＲ）：
【０３３７】
【化５５】
2015097236.tif 000057
【０３３８】
で表される化合物（１．２５６ｇ、１．７０ｍｍｏｌ）と、下記式（Ｍ−３−ＢＲ）：
【０３３９】
【化５６】
2015097236.tif 000058
【０３４０】
で表される化合物（０．１２９ｇ、０．３０ｍｍｏｌ）と、トルエン（４０ｍＬ）とを混合し、１０５℃に加熱した。その後、２０重量％水酸化テトラエチルアンモニウム水溶液（６．９ｇ）を滴下し、ジクロロビス（トリス（ｏ−メトキシフェニル））ホスフィンパラジウム（１．７６ｍｇ）を加え、３時間還流させた。反応後、反応液に、フェニルボロン酸（２４．４ｍｇ）およびトルエン（８ｍＬ）を加え、さらに３時間還流させた。次いで、反応液に、ジエチルジチアカルバミン酸ナトリウム水溶液を加え、８０℃で２時間撹拌した。得られた混合物を冷却後、トルエンを加え、水で２回洗浄し、３重量％酢酸水溶液で２回洗浄し、水で２回洗浄した。得られた液をメタノールに滴下し、固体を濾取することで沈殿物を得た。該沈殿物をトルエンに溶解させ、アルミナカラム、及びシリカゲルカラムを順番に通すことにより精製した。得られた溶液をメタノールに滴下し、撹拌した後、得られた沈殿物を濾取し、乾燥させることにより、高分子化合物Ｄを２．０ｇ得た。高分子化合物Ｄのポリスチレン換算の数平均分子量は０．１５×１０5であり、ポリスチレン換算の重量平均分子量は１．３８×１０5であった。
【０３４１】
合成例４：高分子化合物ＡＡの合成
下記式（Ｋ−１）で表される構成単位と、下記式（Ｋ−２）で表される構成単位と、下記式（Ｋ−６）で表される構成単位を、４２．５：７．５：５０のモル比（仕込み原料による理論値）で有する重合体（高分子化合物ＡＡ）の合成を、下記のとおり行った。
【０３４２】
【化５７】
2015097236.tif 000059
【０３４３】
【化５８】
2015097236.tif 000060
【０３４４】
【化５９】
2015097236.tif 000061
【０３４５】
アルゴン雰囲気下、化合物１（１．５４９ｇ、１．７０ｍｍｏｌ）と、下記式（Ｍ−２−ＢＲ）：
【０３４６】
【化６０】
2015097236.tif 000062
【０３４７】
で表される化合物（０．１５８ｇ、０．３０ｍｍｏｌ）と、下記式（Ｍ−６−Ｅ）：
【０３４８】
【化６１】
2015097236.tif 000063
【０３４９】
で表される化合物（１．８１４ｇ、２．００ｍｍｏｌ）と、トルエン（４０ｍＬ）とを混合し、１０５℃に加熱した。その後、２０重量％水酸化テトラエチルアンモニウム水溶液（６．９ｇ）を滴下し、ジクロロビス（トリス（ｏ−メトキシフェニル））ホスフィンパラジウム（１．７６ｍｇ）を加え、３時間還流させた。反応後、反応液に、フェニルボロン酸（２４．４ｍｇ）およびトルエン（８ｍＬ）を加え、さらに３時間還流させた。次いで、反応液に、ジエチルジチアカルバミン酸ナトリウム水溶液を加え、８０℃で２時間撹拌した。得られた混合物を冷却後、トルエンを加え、水で２回洗浄し、３重量％酢酸水溶液で２回洗浄し、水で２回洗浄した。得られた液をメタノールに滴下し、固体を濾取して沈殿物を得た。該沈殿物をトルエンに溶解させ、アルミナカラム、及びシリカゲルカラムを順番に通すことにより精製した。得られた溶液をメタノールに滴下し、撹拌した後、得られた沈殿物を濾取し、乾燥させることにより、高分子化合物ＡＡを２．２ｇ得た。高分子化合物ＡＡのポリスチレン換算の数平均分子量は０．５４×１０5であり、ポリスチレン換算の重量平均分子量は３．１１×１０5であった。
【０３５０】
合成例５：高分子化合物ＥＭの合成
不活性雰囲気下、下記式：
【０３５１】
【化６２】
2015097236.tif 000064
【０３５２】
で表される化合物６（５．２５９２ｇ、７．１２ｍｍｏｌ）、下記式：
【０３５３】
【化６３】
2015097236.tif 000065
【０３５４】
で表される化合物７（１．４８５０ｇ、２．８０ｍｍｏｌ）、下記式：
【０３５５】
【化６４】
2015097236.tif 000066
【０３５６】
で表される化合物８（５．８００７ｇ、９．００ｍｍｏｌ）、下記式：
【０３５７】
【化６５】
2015097236.tif 000067
【０３５８】
で表される化合物９（０．０９４６ｇ、０．２０ｍｍｏｌ）、下記式：
【０３５９】
【化６６】
2015097236.tif 000068
【０３６０】
で表される化合物４（０．５９０９ｇ、０．８ｍｍｏｌ）、ジクロロビス（トリフェニルホスフィン）パラジウム（１４．０ｍｇ）、及び、トルエン（１１１ｍｌ）を混合し、１０５℃に加熱した。反応液に２０重量％水酸化テトラエチルアンモニウム水溶液（３３．２ｍｌ）を滴下し、３時間還流させた。反応後、反応液に、フェニルホウ酸（１．２９２ｇ）、及び、ジクロロビス（トリフェニルホスフィン）パラジウム（１４．０ｍｇ）を加え、更に２３時間還流させた。次いで、反応液に、ジエチルジチアカルバミン酸ナトリウム水溶液を加え、８０℃で２時間撹拌した。冷却後、水（１３０ｍｌ）で２回洗浄し、３重量％酢酸水溶液（１３０ｍｌ）で２回洗浄し、水（１３０ｍｌ）で２回洗浄し、得られた液をメタノール（１５００ｍＬ）に滴下し、固体を濾取して沈殿物を得た。該沈殿物をトルエン（３００ｍＬ）に溶解させ、アルミナカラム、及びシリカゲルカラムを順番に通すことにより精製した。得られた溶液をメタノール（１５００ｍｌ）に滴下し、撹拌した後、得られた沈殿物を濾取し、乾燥させることにより、高分子化合物ＥＭを７．５６ｇ得た。高分子化合物ＥＭのポリスチレン換算の数平均分子量は１．０××１０5であり、ポリスチレン換算の重量平均分子量は２．４×１０5であった。高分子化合物ＥＭは、仕込み原料から求めた理論値では、下記式：
【０３６１】
【化６７】
2015097236.tif 000069
【０３６２】
で表される構成単位と、下記式：
【０３６３】
【化６８】
2015097236.tif 000070
【０３６４】
で表される構成単位と、下記式：
【０３６５】
【化６９】
2015097236.tif 000071
【０３６６】
で表される構成単位と、下記式：
【０３６７】
【化７０】
2015097236.tif 000072
【０３６８】
で表される構成単位と、下記式：
【０３６９】
【化７１】
2015097236.tif 000073
【０３７０】
で表される構成単位とを、３６：１４：４５：４：１のモル比で含むランダム共重合体である。
【０３７１】
＜有機発光素子の評価＞
実施例１
（１−１：陽極の洗浄）
図１を参照して、ＩＴＯ陽極２が成膜されたガラス基板１にＵＶオゾン洗浄を施し、ＩＴＯ陽極２の表面を洗浄した。
【０３７２】
（１−２：第１の機能層の形成）
上記（１−１）で得たＩＴＯ陽極２上に、ＲＦスッパタ法を用い、第１の機能層３として膜厚５ｎｍの酸化タングステン層を成膜した。第１の機能層３は正孔注入層としての機能を有する。
【０３７３】
（１−３：第２の機能層の形成）
高分子化合物Ａおよびキシレンを、該高分子化合物Ａが０．７重量％の割合となるように混合し、第２の機能層形成用組成物１を得た。
【０３７４】
上記（１−２）で得た第１の機能層上に、第２の機能層形成用組成物１をスピンコート法により塗布し、膜厚２０ｎｍの塗膜を得た。該塗膜を設けた基板を不活性雰囲気下で、１８０℃で６０分間加熱し塗膜を不溶化させた後、不活性雰囲気下で室温まで自然冷却させ、第２の機能層４を得た。第２の機能層４は正孔輸送層としての機能を有する。
【０３７５】
（１−４：発光層の形成）
高分子化合物ＥＭおよびキシレンを、該高分子化合物ＥＭが１．２５重量％の割合となるように混合し、発光層形成用組成物１を得た。
【０３７６】
上記（１−３）で得た第２の機能層４上に、該発光層形成用組成物１を塗布し、スピンコート法によって膜厚６０ｎｍの塗膜を得た。該塗膜を設けた基板を不活性雰囲気下で、１３０℃で１０分間加熱し、溶媒を蒸発させた後、不活性雰囲気下で室温まで自然冷却させ、発光層５を得た。
【０３７７】
（１−５：陰極の形成）
上記（１−４）で得た発光層５上に、真空蒸着法によって、第１陰極層６として膜厚５ｎｍのフッ化ナトリウム層、第２陰極層７として膜厚１００ｎｍのアルミニウム層を、連続的に成膜し、陰極８を形成した。なお、蒸着装置内の真空度は、１×１０-4Ｐａ以下であった。
【０３７８】
（１−６：封止）
上記（１−５）で得た積層を有する基板を真空蒸着装置より取り出し、不活性雰囲気下で、封止ガラス及び２液混合エポキシ樹脂にて封止し、高分子発光素子１を得た。ここで、エポキシ樹脂には、Robnor Resins社製のPX681Cを用いた。
【０３７９】
（１−７：評価）
上記（１−６）で得られた高分子発光素子１に、０Ｖ〜１４Ｖまでの電圧を印加し、最大発光効率を評価した。さらに、初期輝度５０００ｃｄ／ｍ2となる電流値で一定電流を通電の下、輝度が２０％減少するまでの寿命（ＬＴ８０）を評価した。結果を表１に示す。
【０３８０】
実施例２
第２の機能層形成用組成物の製造において、高分子化合物Ａに代えて高分子化合物Ｄを用いた他は、実施例１と同様に操作し、高分子発光素子２を作製し、評価した。結果を表１に示す。
【０３８１】
比較例１
第２の機能層形成用組成物の製造において、高分子化合物Ａに代えて高分子化合物ＡＡ を用いた他は、実施例１-１と同様に操作し、高分子発光素子３を作製し、評価した。結果を表１に示す。
【０３８２】
［表１］
2015097236.tif 000074
【０３８３】
（評価結果）
表１を参照すれば明らかなように、本願実施例の有機発光素子は、発光効率およびＬＴ８０が比較例に対して格段に優れる。
【符号の説明】
【０３８４】
１…基板、
２…陽極、
３…第１の機能層（正孔注入層）、
４…第２の機能層（正孔輸送層）、
５…発光層、
６…第１陰極層、
７…第２陰極層、
８…陰極。
【図１】
2015097236.tif 000081